(57)【特許請求の範囲】
【請求項１】
成分Ａ、該成分Ａ中で０．１〜２０質量％が、ミリスチン酸の少なくとも１種の珪素含有前駆化合物、又は少なくとも１種のミリスチン酸、又はミリスチン酸を含有する珪素不含前駆化合物であり、及び担体材料、安定剤、添加物、又はこれらの混合物を含有し、前記成分Ａの上記内容物質が合計して１００質量％であるマスターキットであり、
該マスターキットが成分Ｂを含有し、ここで成分Ｂ中、６０〜９９．９質量％が、
ビニルトリメトキシシラン、ビニルトリエトキシシラン、ビニルメチルジアルコキシシラン、ビニルトリエトキシメトキシシラン（ＶＴＭＯＥＯ）、ビニルトリ−ｉ−プロポキシシラン、ビニルトリ−ｎ−ブトキシシラン、３−メタクリルオキシプロピルトリエトキシシラン、３−メタクリルオキシプロピルトリメトキシシラン（ＭＥＭＯ）、ビニルエトキシジメトキシシラン、アリルアルコキシシラン及び／又は不飽和シロキサンであり、
０．０５〜１０質量％のラジカル形成剤及び、
０．０５〜１０質量％の少なくとも１種の安定剤及び／又は０．０５〜９９．９９質量％の少なくとも１種の担体材料、安定剤、添加物又はこれらの混合物を含有し、ここで量記載は成分Ｂ中で合計１００質量％であり、
前記ミリスチン酸の少なくとも１種の珪素含有前駆化合物が、一般式Ｉ及び／又はＩＩ
(Ａ)zＳｉＲ2x(ＯＲ1)4-z-x  (Ｉ)
(Ｒ1Ｏ)3-y-u(Ｒ2)u(Ａ)yＳｉ−Ａ−Ｓｉ(Ａ)y(Ｒ2)u(ＯＲ1)3-y-u  (ＩＩ)
のミリスチン酸、
前記式中、相互に無関係に、ｚは１、２又は３であり、ｘは０、１、２又は３であり、ｙは０、１、２又は３であり、ｕは０、１、２又は３であり、ここで式Ｉ中ｚ＋ｘは（≦）３以下であり、式ＩＩ中ｙ＋ｕは相互に無関係に（≦）２以下であるという条件であり、
Ａは、相互に無関係に、式Ｉ及び／又はＩＩ中で１価のオレフィン基であり、Ａは、式ＩＩ中の２価の基として２価のオレフィン基を表し、
Ｒ１は、相互に無関係に、カルボニル−Ｒ３基に相応し、ここでＲ３はミリスチン酸から誘導される炭化水素基に相応し、
Ｒ２は、相互に無関係に、炭化水素基であり、
前記ミリスチン酸を含有する珪素不含前駆化合物が、ミリスチン酸の有機無水物又はエステル又は天然又は合成トリグリセリド及び／又はホスホグリセリドであることを特徴とする、マスターキット。
【請求項２】
成分Ａ、該成分Ａ中で０．１〜２０質量％が、少なくとも１種のミリスチン酸、又はミリスチン酸を含有する珪素不含前駆化合物であり、かつ担体材料、安定剤、添加物、又はこれらの混合物を含有し、前記成分Ａの上記内容物質が合計して１００質量％であるマスターキットであり、
該マスターキットが成分Ｂを含有し、ここで成分Ｂ中、６０〜９９．９質量％が、
ビニルトリメトキシシラン、ビニルトリエトキシシラン、ビニルメチルジアルコキシシラン、ビニルトリエトキシメトキシシラン（ＶＴＭＯＥＯ）、ビニルトリ−ｉ−プロポキシシラン、ビニルトリ−ｎ−ブトキシシラン、３−メタクリルオキシプロピルトリエトキシシラン、３−メタクリルオキシプロピルトリメトキシシラン（ＭＥＭＯ）、ビニルエトキシジメトキシシラン、アリルアルコキシシラン及び／又は不飽和シロキサンであり、
０．０５〜１０質量％のラジカル形成剤及び、
０．０５〜１０質量％の少なくとも１種の安定剤及び／又は０．０５〜９９．９９質量％の少なくとも１種の担体材料、安定剤、添加物又はこれらの混合物を含有し、ここで量記載は成分Ｂ中で合計１００質量％であり、
前記ミリスチン酸を含有する珪素不含前駆化合物が、ミリスチン酸の有機無水物又はエステル又は天然又は合成トリグリセリド及び／又はホスホグリセリドであることを特徴とする、マスターキット。
【請求項３】
１）熱可塑性ベースポリマーの混合物を、（ａ）請求項１に記載のミリスチン酸の少なくとも１種の珪素含有前駆化合物及び請求項１に記載の有機官能性シラン化合物及び、（ｂ）ミリスチン酸、又は、請求項１に記載のミリスチン酸を含有する珪素不含前駆化合物並びにラジカル形成剤とコンパウンド装置中で反応させるか又は
２）熱可塑性ベースポリマーを第一工程で、（ａ）請求項１に記載の有機官能性シラン化合物並びにラジカル形成剤と反応させ、次の引き続いての工程で、請求項１に記載のミリスチン酸の少なくとも１種の珪素含有前駆化合物、請求項１に記載のミリスチン酸含有の珪素不含前駆化合物及び／又はミリスチン酸の添加下で、型に入れ、湿気の作用下で架橋させるか又は
４）熱可塑性ベースポリマーのモノマー及び／又はプレポリマーを（ａ）請求項１に記載の有機官能性シラン化合物並びにラジカル形成剤と反応させ、次の工程で、請求項１に記載のミリスチン酸の少なくとも１種の珪素含有前駆化合物、ミリスチン酸及び／又は請求項１に記載のミリスチン酸を含有する珪素不含の前駆化合物の添加下で、型に入れ、引き続き湿気の作用下で架橋させる、ポリマーコンパウンドの製法。
【請求項４】
１）熱可塑性ベースポリマーの混合物を、請求項１に記載のマスターキットの成分Ｂ及び請求項１に記載のマスターキットの成分Ａとコンパウンド装置中で反応させるか又は
２）熱可塑性ベースポリマーを第１工程で、請求項１に記載のマスターキットの成分Ｂと反応させ、次の工程で請求項１に記載のマスターキットの成分Ａの添加下で型に入れ、湿気の作用下で架橋させるか又は
３）熱可塑性ベースポリマーのモノマー及び／又はプレポリマーを請求項１に記載のマスターキットの成分Ｂと反応させ、次の工程で請求項１に記載のマスターキットの成分Ａの添加下で型に入れ、引き続き湿気の作用下で架橋させるか又は
４）熱可塑性ベースポリマーを請求項１に記載のマスターキットとモノシル法で反応させるか又は
５）熱可塑性ベースポリマーを請求項１に記載のマスターキットとシオプラス法で反応させるか又は
６）熱可塑性ベースポリマーのモノマー及び／又はプレポリマーを請求項１に記載のマスターキットと共重合法で反応させる、ポリマーコンパウンドの製法。
【請求項５】
請求項１に記載のマスターキットを、シラングラフト又はシラン共重合した及び／又は充填剤入り又は無充填のポリマーコンパウンド及び／又は架橋した、充填剤入り又は架橋した、無充填のポリマーの製造で使用することを特徴とする、請求項３又は４に記載の方法。
【請求項６】
請求項３から５までのいずれか１項に記載の方法より得られる、ポリマー、ポリマーコンパウンド、充填剤入り又は無充填のプラスチック。
【請求項７】
請求項３から５までのいずれか１項に記載の方法により得られるポリマーコンパウンドを使用して得られる成形体。
【請求項８】
請求項１に記載のマスターキット並びに、その他の成分として熱可塑性ベースポリマー、シラングラフトベースポリマー、シラン共重合ベースポリマー、ベースポリマーのモノマー又はプレポリマー及び／又はこれらの混合物を含むポリマーキット。
【請求項９】
請求項１に記載のマスターキット又は請求項８に記載のポリマーキットの、熱可塑性ベースポリマーをベースとする充填剤入り及び／又は無充填のポリマーコンパウンド及び／又は架橋した、充填剤入り又は架橋した無充填のポリマーの製造用の使用。
【発明の詳細な説明】
【技術分野】
【０００１】
本発明は、有機官能性シラン化合物、特に１個不飽和のシラン化合物及び有機酸又は有機酸を遊離する前駆化合物、特に有機酸のオレフィン性珪素含有前駆化合物の配合物並びにポリマーコンパウンド、例えば顆粒及び／又は完成品を熱可塑性ベースポリマー及び／又は熱可塑性ベースポリマーのモノマー及び／又はプレポリマーから、配合物、有機酸又はこの酸を遊離する前駆化合物の使用下で製造する方法に関する。更に本発明は、製造したポリマー、充填剤入りプラスチック、例えば顆粒、完成品、成形体及び／又は製品、例えば管又はケーブルに関する。更に配合物を含有するキットを開示する。
【０００２】
充填剤入り及び無充填ポリマーコンパウンド、特にポリエチレン（ＰＥ）及びそのコポリマーを製造するために、シラングラフト又はシラン共重合ポリエチレンの架橋用にシラノール縮合触媒として有機錫化合物又は芳香族スルホン酸（Ｂｏｒｅａｌｉｓ  Ａｍｂｉｃａｔ（登録商標））を使用することは公知である。有機錫化合物の欠点はその著しい毒性にあり、他方スルホン酸は最終生成物までの全方法工程で遊離する刺激臭が顕著である。反応からの副生成物によってスルホン酸を用いて架橋したポリマーコンパウンドは、通常食品分野又は飲料水供給分野、例えば飲料水管の製造用に使用するために不適当である。一般的な錫シラノール縮合触媒は、ジブチル錫ジラウレート（ｄｉｂｕｔｙｌｔｉｎｄｉｌａｕｒａｔｅ、ＤＢＴＤＬ）及びジオクチル錫ジラウレート（ｄｉｏｃｙｔｙｌｔｉｎｄｉｌａｕｒａｔｅ、ＤＯＴＤＬ）であり、これは配位圏を介して触媒として働く。
【０００３】
湿式架橋性ポリマーの製造用にシランをラジカル形成剤の存在でポリマー鎖にグラフトし、成形後に湿式架橋を前記シラン加水分解触媒及び／又はシラノール縮合触媒の存在で実施することが公知である。加水分解可能な不飽和シランを用いるポリマーの湿式架橋は、ケーブル、管、発泡体等の製造用に世界的に広く使用されている。このような方法はシオプラス法（Ｓｉｏｐｌａｓ−Ｐｒｏｚｅｓｓ）（ＤＥ１９６３５７１Ｃ３、ＤＥ２１５１２７０Ｃ３、ＵＳ３６４６１５５）及びモノシル法（Ｍｏｎｏｓｉｌ−Ｐｒｏｚｅｓｓ）（ＤＥ２５５４５２５Ｃ３、ＵＳ４１１７１９５）の名称で公知である。モノシル法では架橋触媒は既に最初の加工工程で添加するが、シオプラス法では架橋触媒の添加は次の工程で初めて行われる。更にビニル官能性シランをモノマー及び／又はプレポリマーと一緒に共重合して直接ベースポリマーにしてもよいし、引き続いてグラフトを介してポリマー鎖に結合させてもよい。
【０００４】
ＥＰ２０７６２７には、その他の錫含有触媒系及びそれを用いて変性した、ジブチル錫オキサイドとエチレン−アクリル酸−コポリマーとの反応をベースとするコポリマーが開示されている。ＪＰ５８０１３６１３では、Ｓｎ（アセチル）２を触媒として使用し、ＪＰ０５１６２２３７には、錫−、亜鉛−又はコバルトカルボキシレートを結合した炭化水素基と一緒にシラノール縮合触媒として、例えばジオクチル錫マレエート、モノブチル錫オキシド、ジメチルオキシブチル錫又はジブチル錫ジアセテートを使用することが記載されている。ＪＰ３６５６５４５では架橋用に亜鉛及びアルミニウム石鹸、例えば亜鉛オクチレート、アルミニウムラルレートを使用する。ＪＰ１０４２５０９には、シランの架橋用に同じく有機錫化合物の使用が記載されているが、しかしチタン−キレート化合物をベースとするアルキルチタン酸エステルの使用も公開されている。ＪＰ０９−０４０７１３から、ポリオレフィン及び２種類の変性されたシラン化合物のシラノール縮合触媒として有機酸を使用するシランを用いて変性したポリオレフィンの製造が公知である。
【０００５】
本発明の課題は、公知技術からの公知触媒の前記した欠点を有さずかつ有利にはシラングラフト、シラン共重合されたポリマー及び／又はモノマー又はプレポリマーと分散又は均質化することができる新規シラン加水分解−及び／又はシラノール縮合触媒を開発することである。有利にはシラン加水分解触媒及び／又はシラノール縮合触媒はワックス状から固体であり及び／又は担体材料上に塗布される。
【０００６】
この課題は、請求項１の特徴に相応する本発明による配合物、請求項９によるマスターキット及び請求項１０及び１１の特徴を有する本発明による方法並びに特許請求項１３、１４及び１５の特徴に相応する本発明による生成物、例えばポリマー、ポリマーコンパウンド、生成物及びポリマーキット並びに請求項１６による使用によって解決される。有利な態様は下位請求項及び発明の詳細な説明に記載されている。
【０００７】
意外にも、有機酸の少なくとも１種の加水分解性前駆化合物及び場合により付加的に有機官能性シラン化合物を含有する配合物を簡単かつ経済的に熱可塑性ベースポリマー、ベースポリマーのモノマー及び／又はプレポリマーと反応させてポリマーコンパウンドにすることができ、前記欠点、例えば毒性及び臭気被害を有さないことを見出した。配合物に応じてポリマーコンパウンドの製法で全体としてもアルコールはもはや全く遊離されない。
【０００８】
例えば、有機酸の少なくとも１種の珪素含有前駆化合物が、例えば一般式Ｉ（ｚ＝１、２又は３）及び／又はＩＩ（ｙ＝０、１、２又は３及び／又はｚ＝０及びＯＲ１が不飽和カルボキシレート基）に相応する場合には、ベースポリマーにグラフトするか又はベースポリマーのモノマー及び／又はプレポリマーを、場合によりラジカル形成剤の存在で共重合させるか又は相応するカルボキシル置換シランとグラフトしたベースポリマーと混合し、場合により成形後に架橋を湿気の存在で行う。付加的にグラフト又は共重合は有機官能性シラン化合物、例えば一般式ＩＩＩの不飽和アルコキシシランの存在で行うことができる。
【０００９】
従って本発明の目的は、（ａ）群の成分として有機酸の少なくとも１種の珪素含有前駆化合物及び／又は有機官能性シラン化合物及び場合により（ｂ）群の成分として有機酸、有機酸を含有する珪素不含の前駆化合物、例えば有機酸のアルカリ金属又はアルカリ土類金属塩、ミリスチン酸ナトリウム、マグネシウムジミリステート、ラウリン酸ナトリウム、ラウリン酸マグネシウム、ステアリン酸ナトリウム、マグネシウムジステアレート；又は無水物又はエステル、例えば脂肪及び油状物中に存在するようなトリグリセリドを含有する配合物である。
【００１０】
特に有利な配合物は、成分として少なくとも１種の有機官能性シラン化合物及び酸又は酸の前駆化合物の群から選択した、有機酸の少なくとも１種珪素含有前駆化合物及び／又は有機酸及び／又は有機酸を含有する珪素不含の前駆化合物を含有する。例えばこの有利な配合物は、一般式ＩＩＩの不飽和アルコキシシラン、例えばビニルアルコキシシラン及び一般式Ｉ及び／又はＩＩの化合物及び／又は下記に挙げる脂肪酸を含有することができる。
【００１１】
もう一つの有利な配合物は、酸又は酸の前駆化合物の群から有機酸の少なくとも１種の珪素含有前駆化合物及び／又は有機酸及び／又は有機酸を含有する珪素不含の前駆化合物、少なくとも２種の前記化合物、即ち、前駆化合物又は酸、及び場合により少なくとも１種の有機官能性シラン化合物を含有する。このような配合物の例は、有機酸の珪素を含有する前駆化合物、例えばカルボキシ置換されたシラン、例えばビニルトリステアリルシラン及び第二の化合物として有機酸、例えばミリスチン酸又はオレイン酸である。もう一つの例は、テトラカルボキシ置換されたシラン、例えばテトラミリスチルシラン、テトララウリルシラン、テトラカプリニルシラン又は相応する混合シラン又はシランとミリスチン酸、カプリン酸、ラウリン酸及び／又はベヘン酸の混合物を含有する配合物である。
【００１２】
本発明による配合物は、熱可塑性ベースポリマーを用いるモノシル法、シオプラス法又は熱可塑性ベースポリマーのモノマー及び／又はプレポリマーを用いる共重合法で使用するために好適である。
【００１３】
本発明で熱可塑性ベースポリマーとは、特にアクリロニトリル−ブタジエン−スチレン（ＡＢＣ）、ポリアミド（ＰＡ）、ポリメチルメタクリレート（ＰＭＭＡ）、ポリカーボネート（ＰＣ）、ポリエチレン（ＰＥ）、ポリプロピレン（ＰＰ）、ポリスチレン（ＰＳ）、ポリビニルクロリド（ＰＶＣ）並びにエチレン単位をベースとするポリマー、エチレン−ビニルアセテート−コポリマー（ＥＶＡ）、ＥＰＤＭ又はＥＰＭ及び／又はセルロイド又はシラン共重合されたポリマーであり、モノマー及び／又はプレポリマーとは、これらのベースポリマーの前駆化合物、例えばエチレン、プロピレンである。その他の熱可塑性ベースポリマーは下記に記載する。
【００１４】
特に配合物は、モノシル法、シオプラス法又は共重合法で実際に使用する前に不所望な加水分解及び／又は縮合を阻止するために、実質的に無水である。
【００１５】
配合物は、（ａ）群の成分として、少なくとも１種の（ｉ）一般式Ｉ及び／又はＩＩの有機酸の少なくとも１種の珪素含有前駆化合物及び／又は（ｉｉ）不飽和アルコキシシランに相応する有機官能性シラン化合物を含有するが、その際、（ｉ）は一般式Ｉ及びＩＩ
(Ａ)zＳｉＲ2x(ＯＲ1)4-z-x  (Ｉ)
(Ｒ1Ｏ)3-y-u(Ｒ2)u(Ａ)yＳｉ−Ａ−Ｓｉ(Ａ)y(Ｒ2)u(ＯＲ1)3-y-u  (ＩＩ)
に相応し、ここで、相互に無関係に、ｚは０、１、２又は３であり、ｘは０、１、２又は３であり、ｙは０、１、２又は３であり、ｕは０、１、２又は３であり、その際、式Ｉ中ｚ＋ｘは３以下であり、式ＩＩ中ｙ＋ｕは無関係に２以下であり、有利にはｚ＝１、ｘ＝０又はｚ＝０及びｘ＝１であり、ｚ＝０、ｘ＝０を有する式Ｉのトリカルボキシシラン及び／又はテトラカルボキシシランが好適であるが、しかしｚ＝１及びｘ＝１を有するジカルボキシシランも好適であり、
Ａは式Ｉ及び／又はＩＩ中で相互に無関係に１価のオレフィン基、例えば特に
（Ｒ９）２Ｃ＝Ｃ（Ｒ９）−Ｍｋ−［式中、Ｒ９は同一又は異なるものであり、Ｒ９は水素原子又はメチル基又はフェニル基であり、基Ｍは−ＣＨ２−、−（ＣＨ２）２−、−（ＣＨ２）３−、−Ｏ（Ｏ）Ｃ（ＣＨ２）３−又は−Ｃ（Ｏ）Ｏ−（ＣＨ２）３−の群からの基を表し、ｋは０又は１である］、例えばビニル、アリル、３−メタクリルオキシプロピル及び／又はアクリルオキシプロピル、ｎ−３−ペンテニル、ｎ−４−ブテニル又は
イソプレニル、３−ペンテニル、ヘキセニル、シクロヘキセニル、テルペニル、スクアラニル、スクアレニル、ポリテルペニル、ベツラプレノキシ、シス／トランス−ポリイソプレニル又は
Ｒ８−Ｆｇ［Ｃ（Ｒ８）＝Ｃ（Ｒ８）−Ｃ（Ｒ８）＝Ｃ（Ｒ８）］ｒ−Ｆｇ−［式中、Ｒ８は同一又は異なるものであり、Ｒ８は水素原子又はＣ原子１〜３個を有するアルキル基又はアリール基又はアラルキル基、有利にはメチル基又はフェニル基を表し、Ｆは同一又は異なるものであり、基Ｆは−ＣＨ２−、−（ＣＨ２）２−、−（ＣＨ２）３−、−Ｏ（Ｏ）Ｃ（ＣＨ２）３−又は−Ｃ（Ｏ）Ｏ−（ＣＨ２）３−の群からの基を表し、ｒは１〜１００、特に１又は２であり、ｇは０又は１である］から成る群を含み、
Ａは式ＩＩ中の２価のオレフィン基として、例えば相応するアルケニレン、例えば２−ペンテニレン、１，３−ブタジエニレン、イソ−３−ブテニレン、ペンテニレン、ヘキセニレン、ヘキセンジエニレン、シクロヘキセニレン、テルペニレン、スクアラニレン、スクアレニレン、ポリテルペニレン、シス／トランス−ポリイソプレニレンであり、
Ｒ１は、相互に無関係に、カルボニル−Ｒ３基、即ち−（ＣＯ）Ｒ３−基（−（Ｃ＝Ｏ）−Ｒ３））、従って−ＯＲ１は−Ｏ（ＣＯ）Ｒ３であり、その際Ｒ３はＣ原子１〜４５個を有する炭化水素基に相応し、特に、Ｃ原子４〜４５個を有する、特にＣ原子６〜４５個を有する、有利にはＣ原子６〜２２個を有する、特に有利にはＣ原子６〜１４個を有する、有利にはＣ原子８〜１３個を有する非置換又は置換された炭化水素基（ＫＷ基）、特に線状、枝分かれ及び／又は環状の非置換又は置換された炭化水素基、特に有利には天然又は合成脂肪酸の炭化水素基であり、特にＲ１中のＲ３は、相互に無関係に、ｎ＝４〜４５を有する−ＣｎＨ２ｎ＋１の飽和ＫＷ基、例えば−Ｃ４Ｈ９、−Ｃ５Ｈ１１、−Ｃ６Ｈ１３、−Ｃ７Ｈ１５、−Ｃ８Ｈ１７、−Ｃ９Ｈ１９、−Ｃ１０Ｈ２１、−Ｃ１１Ｈ２３、−Ｃ１２Ｈ２５、−Ｃ１３Ｈ２７、−Ｃ１４Ｈ２９、−Ｃ１５Ｈ３１、−Ｃ１６Ｈ３３、−Ｃ１７Ｈ３５、−Ｃ１８Ｈ３７、−Ｃ１９Ｈ３９、−Ｃ２０Ｈ４１、−Ｃ２１Ｈ４３、−Ｃ２２Ｈ４５、−Ｃ２３Ｈ４７、−Ｃ２４Ｈ４９、−Ｃ２５Ｈ５１、−Ｃ２６Ｈ５３、−Ｃ２７Ｈ５５、−Ｃ２８Ｈ５７、−Ｃ２９Ｈ５９又は有利には不飽和ＫＷ基、例えば−Ｃ１０Ｈ１９、−Ｃ１５Ｈ２９、−Ｃ１７Ｈ３３、−Ｃ１７Ｈ３３、−Ｃ１９Ｈ３７、−Ｃ２１Ｈ４１、−Ｃ２１Ｈ４１、−Ｃ２１Ｈ４１、−Ｃ２３Ｈ４５、−Ｃ１７Ｈ３１、−Ｃ１７Ｈ２９、−Ｃ１７Ｈ２９、−Ｃ１９Ｈ３１、−Ｃ１９Ｈ２９、−Ｃ２１Ｈ３３及び／又は−Ｃ２１Ｈ３１である。短鎖のＫＷ基Ｒ３、例えば−Ｃ４Ｈ９、−Ｃ３Ｈ７、−Ｃ２Ｈ５、−ＣＨ３（アセチル）及び／又はＲ３＝Ｈ（ホルミル）も同じく配合物中に使用することができる。しかしＫＷ基の僅かな疎水性に基づき、配合物は通常式Ｉ及び／又はＩＩ［式中、Ｒ１は、Ｃ原子４〜４５個を有する、特にＣ原子６〜２２個を有する、有利にはＣ原子８〜２２個を有する、特に有利にはＣ原子６〜１４個を有する又は有利にはＣ原子８〜１３個を有する非置換又は置換された炭化水素基を有する基Ｒ３から選択した、カルボニル−Ｒ３基である］の化合物をベースとする。
【００１６】
Ｒ２は、相互に無関係に、炭化水素基、特にＣ原子１〜２４個を有する、有利にはＣ原子１〜１８個を有する、置換又は非置換の線状、枝分かれ及び／又は環状アルキル−、アルケニル−、アルキルアリール−、アルケニルアリール−及び／又はアリール基である。特にアルキル基ではＣ原子１〜３個を有する。アルキル基としては、特にエチル−、ｎ−プロピル−及び／又はｉ−プロピル基が好適である。置換された炭化水素としては、特にハロゲン化炭化水素、例えば３−ハロゲンプロピル−、例えば３−クロロプロピル又は３−ブロモプロピル基が好適であり、これらは場合により求核置換基を入手可能であるか又は加工性も改善する。
【００１７】
従って有利には、ｚ＝０及びｘ＝１又は２を有するアルキル置換されたジ−又はトリカルボキシシランに相応する、一般式Ｉ及び／又はＩＩの有機酸の珪素含有前駆化合物を使用することができる。このための例は、カプリン酸、ミリスチン酸、オレイン酸又はラウリン酸をベースとするメチル−、ジメチル−、エチル−又はメチルエチル−置換されたカルボキシシランである。
【００１８】
カルボニル−Ｒ３基とは、有機カルボン酸の酸基、例えばＲ３−（ＣＯ）−であり、これはカルボキシル基として式に相応して、前記したように、珪素Ｓｉ−ＯＲ１と結合している。通常式Ｉ及び／又はＩＩの酸基は、天然由来又は合成脂肪酸、例えば飽和脂肪酸バレリアン酸（ペンタン酸、Ｒ３＝Ｃ４Ｈ９）、カプロン酸（ヘキサン酸、Ｒ３＝Ｃ５Ｈ１１）、エナント酸（ヘプタン酸、Ｒ３＝Ｃ６Ｈ１３）、カプリル酸（オクタン酸、Ｒ３＝Ｃ７Ｈ１５）、ペラルゴン酸（ノナン酸、Ｒ３＝Ｃ８Ｈ１７）、カプリン酸（デカン酸、Ｒ３＝Ｃ９Ｈ１９）、ラウリン酸（ドデカン酸、Ｒ３＝Ｃ９Ｈ１９）、ウンデカン酸（Ｒ３＝Ｃ１０Ｈ２３）、トリデカン酸（Ｒ３＝Ｃ１２Ｈ２５）、ミリスチン酸（テトラデカン酸、Ｒ３＝Ｃ１３Ｈ２７）、ペンタデカン酸（Ｒ３＝Ｃ１４Ｈ２９）、パルミチン酸（ヘキサデカン酸、Ｒ３＝Ｃ１５Ｈ３１）、マルガリン酸（ヘプタデカン酸、Ｒ３＝Ｃ１６Ｈ３３）、ステアリン酸（オクタデカン酸、Ｒ３＝Ｃ１７Ｈ３５）、ノナデカンデカン酸（Ｒ３＝Ｃ１８Ｈ３７）、アラキン酸（エイコサン−／イコサン酸、Ｒ３＝Ｃ１９Ｈ３９）、ベヘン酸（ドコサン酸、Ｒ３＝Ｃ２１Ｈ４３）、リグノセリン酸（テトラコサン酸、Ｒ３＝Ｃ２３Ｈ４７）、セロチン酸（ヘキサコサン酸、Ｒ３＝Ｃ２５Ｈ５１）、モンタン酸（オクタコサン酸、Ｒ３＝Ｃ２７Ｈ５５）及び／又はメリシン酸（トリアコンタン酸、Ｒ３＝Ｃ２９Ｈ５９）から得ることができるが、短鎖不飽和脂肪酸、例えばバレリン酸（ペンタン酸、Ｒ３＝Ｃ４Ｈ９）、酪酸（ブタン酸、Ｒ３＝Ｃ３Ｈ７）、プロピオン酸（プロパン酸、Ｒ３＝Ｃ２Ｈ５）、酢酸（Ｒ３＝ＣＨ３）及び／又は蟻酸（Ｒ３＝Ｈ）から得ることもでき、その他の純粋な有機シラノール縮合触媒の式Ｉ及び／又はＩＩのシラン含有前駆化合物として使用することができる。
【００１９】
しかし有利には、十分に疎水性であり、遊離後に不快臭がなく、製造したポリマーからブルーミングしない疎水性ＫＷ基を有する脂肪酸を式Ｉ及び／又はＩＩで使用する。このブルーミングによって例えばステアリン酸及びパルミチン酸は比較的高い濃度で限定的にしか使用することができなくなる。例えばポリマーの全組成に対して約０．０１質量％より上の遊離したステアリン酸又はパルミチン酸の濃度で既にワックス状のブルーミングが製造したポリマー上で観察される。従って式Ｉ及び／又はＩＩで有利な酸は、カプリン酸、ラウリン酸、ミリスチン酸であるが、ベヘン酸も有利に使用することができる。
【００２０】
同じく有利には天然由来又は合成の不飽和脂肪酸を反応させて、式Ｉ及び／又はＩＩの前駆化合物にすることができる。これらは同じに二つの機能を満たすことができ、一方ではシラノール縮合触媒として作用し、その不飽和炭化水素基によって直接ラジカル重合に関与する。有利な不飽和脂肪酸は、ソルビン酸（Ｒ３＝Ｃ５Ｈ７）、ウンデシレン酸（Ｒ３＝Ｃ１０Ｈ１９）、パルミトレイン酸（Ｒ３＝Ｃ１５Ｈ２９）、オレイン酸（Ｒ３＝Ｃ１７Ｈ３３）、エライジン酸（Ｒ３＝Ｃ１７Ｈ３３）、バクセン酸（Ｒ３＝Ｃ１９Ｈ３７）、イコセン酸（Ｒ３＝Ｃ２０Ｈ３９）、セトレイン酸（Ｒ３＝Ｃ２１Ｈ４１）、エルカン酸（Ｒ３＝Ｃ２１Ｈ４１）、ネルボン酸（Ｒ３＝Ｃ２３Ｈ４５）、リノール酸（Ｒ３＝Ｃ１７Ｈ３１）、α−リノレン酸（Ｒ３＝Ｃ１７Ｈ２９）、γ−リノレン酸（Ｒ３＝Ｃ１７Ｈ２９）、アラキドン酸（Ｒ３＝Ｃ１９Ｈ３１）、チムノドン酸（Ｒ３＝Ｃ１９Ｈ２９）、クルパノドン酸（Ｒ３＝Ｃ２１Ｈ３３）、リチノール酸（１２−ヒドロキシ−９−オクタデセン酸、（Ｒ３＝Ｃ１７Ｈ３３Ｏ）及び／又はセルボン酸（Ｒ３＝Ｃ２１Ｈ３１）である。
【００２１】
Ｒ３−ＣＯＯ又はＲ１Ｏを有する式Ｉ及び／又はＩＩの前駆化合物を製造する更に有利な酸は、グルタル酸、乳酸（Ｒ１は（ＣＨ３）（ＯＨ）ＣＨ−である）、クエン酸（Ｒ１はＨＯＯＣＣＨ２Ｃ（ＣＯＯＨ）（ＯＨ）ＣＨ２−である）、ブルピン酸、テレフタル酸、グルコン酸、アジピン酸、（その際カルボキシ基はＳｉ−官能性化されていてよい）、安息香酸（Ｒ１はフェニルである）、ニコチン酸（ビタミンＢ３、Ｂ５）である。しかし天然又は合成のアミノ酸を使用することもでき、従ってＲ１は、トリプトファン、Ｌ−アルギニン、Ｌ−ヒスチジン、Ｌ−フェニルアラニン、Ｌ−ロイシンから出発する相応する基に相応するが、その際有利にはＬ−ロイシンを使用することができる。従って相応するＤ−アミノ酸又はＬ−及びＤ−アミノ酸の混合物を使用してもよいが、酸、例えばＤ＝Ｎ，Ｐ及びｄ＝１〜１２、有利には１、２、３、４、５又は６であるＤ［（ＣＨ２）ｄ）ＣＯＯＨ］３は無関係に各カルボン酸官能基のヒドロキシ基でＳｉ−官能化されていてよい。
【００２２】
従ってこれらの酸をベースとする式Ｉ及び／又はＩＩの相応する化合物が配合物中に含有されていてもよい。
【００２３】
有機酸の珪素含有の前駆化合物は、特に加水分解された形でシラン加水分解−及び／又は−縮合触媒として活性であり、並びに自体加水分解された形又は非加水分解形でポリマーにグラフトするか及び／又はベースポリマー、ポリマー／モノマー又はプレポリマーと共重合させるために好適である。加水分解された形で生成されたシラノール化合物は縮合で生成されたＳｉ−Ｏ−Ｓｉ−シロキサン橋によって架橋に寄与する。この架橋はその他のシラノール、シロキサン又は通常架橋用に好適な官能基を用いて支持体、充填剤及び／又は担体材料で行うことができる。従って有利な充填剤及び／又は担体材料は、水酸化アルミニウム、水酸化マグネシウム、高熱分解法珪酸、沈降珪酸、珪酸塩並びにその他の下記充填剤及び担体材料である。
【００２４】
極めて特に有利には本発明による配合物を（ａ）群の成分（ｉ）としてビニルシラントリミリステート、ビニルシラントリラウレート、ビニルシラントリカプレート並びに前記酸の相応するアルキルシラン−化合物及び／又はシランテトラカルボキシレートＳｉ（ＯＲ１）４、例えばシランテトラミリステート、シランテトララウレート、シランテトラカプレートを含有するが、有利には一定の配量添加でビニルシラントリステアレート、ビニルシラントリパルミテート、アリルシラントリステアレート及び／又はアリルシラントリパルミテートであってもよい。シランステアレート及び／又は−パルミテートは有利には、製造したポリマーコンパウンド又はポリマーの質量％で全配合物中に１．０質量％より多くなく、有利には０．００１質量％〜０．８質量％、特に０．０１〜０．６質量％の遊離酸、例えばステアリン酸、パルミチン酸が存在するように配量添加すべきである。相応する限界値は遊離ステアリン酸及び／又は−パルミチン酸の添加にも当てはまる。
【００２５】
各場合に、有機酸がプラスチックとの溶解又は分散を可能にする少なくとも１個の疎水基を有するような群（ａ）及び／又は（ｂ）の化合物が特に有利である。これは特に長鎖の、枝分かれしたか又は環状の、非極性の、特に非置換の、特にＣ原子６〜２２個、有利にはＣ原子８〜１４個、特に有利にはＣ原子８〜１３個を有し、少なくとも１個のカルボン酸基を有する、炭化水素である。置換された炭化水素基としては有利にはハロゲン置換されたＫＷ基が挙げられる。
【００２６】
前記したように、配合物は基（ａ）の成分として、少なくとも１種の（ｉ）一般式Ｉ及び／又はＩＩの有機酸の珪素含有前駆化合物及び／又は（ｉｉ）不飽和又はオレフィン性アルコキシシランに相応する有機官能性シラン化合物を含有し、その際シラン化合物（ｉｉ）は特に有利には１個不飽和のアルコキシシランに相応する。
【００２７】
有機官能性シラン化合物は特に、ポリマーにグラフトさせ及び／又はモノマー、プレポリマー又はベースポリマーと共重合させ、次いで本発明の意味で湿式架橋させるために好適である。珪素含有前駆化合物Ｉ及び／又はＩＩもポリマーにグラフトさせ及び／又はモノマー、プレポリマー又はベースポリマーと共重合させ、次いで本発明の意味で湿式架橋させるために好適である。
【００２８】
カルボキシシランの製造は当業者に公知である。例えばＵＳ４０２８３９１には、クロロシランをペンタン中で脂肪酸と反応させるその製法が開示されている。ＵＳ２５３７０７３には、その他の方法が開示されている。例えば、カルボキシシランを得るために、酸を直接非極性溶剤、例えばペンタン中でトリクロロシラン又は官能化されたトリクロロシランと還流下で加熱することができる。テトラカルボキシシランを製造するために例えばテトラクロロシランを相応する酸と好適な溶剤中で反応させる（Ｚｅｉｔｓｃｈｒｉｆｔ  ｆｕｅｒ  Ｃｈｅｍｉｅ（１９６３）、３（１２）、４７５−６）。その他の方法は、酸の塩又は無水物をテトラクロロシラン又は官能性化されたトリクロロシランとの反応に関する。
【００２９】
群（ａ）の有機官能性シラン化合物（ｉｉ）として、特に一般式ＩＩＩ
(Ｂ)bＳｉＲ4a(ＯＲ5)3-b-a  (ＩＩＩ)
に相応する化合物を使用することができるが、ここで相互に無関係にｂは０、１、２又は３であり、ａは０、１、２又は３であるが、その際式ＩＩＩ中ａ＋ｂは３以下であるという条件であり、
Ｂは式ＩＩＩ中で相互に無関係に１価の基、（Ｒ７）２Ｃ＝Ｃ（Ｒ７）−Ｅｑ−［式中、Ｒ７は同一又は異なるものであり、Ｒ７は水素原子又はメチル基又はフェニル基であり、基Ｅは−ＣＨ２−、−（ＣＨ２）２−、−（ＣＨ２）３−、−Ｏ（Ｏ）Ｃ（ＣＨ２）３−又は−Ｃ（Ｏ）Ｏ−（ＣＨ２）３−からの基を表し、ｑは０又は１である］、例えばビニル−、アリル−、ｎ−３−ペンチル、ｎ−４−ブテニル、３−メタクリルオキシプロピル及び／又はアクリルオキシプロピル、又はイソプレニル、ヘキセニル、シクロヘキセニル、テルペニル、スクアラニル、スクアレニル、ポリテルペニル、ベツラプレノキシ、シス／トランス−ポリイソプレニルを表すか又はＢはオレフィン基、例えばＲ６−Ｄｐ［Ｃ（Ｒ６）＝Ｃ（Ｒ６）−Ｃ（Ｒ６）＝Ｃ（Ｒ６）］ｔ−Ｄｐ−［式中、Ｒ６は同一又は異なるものであり、Ｒ６は水素原子又はＣ原子１〜３個を有するアルキル基はアリール基又はアラルキル基、有利にはメチル基又はフェニル基を表し、基Ｄは同一又は異なるものであり、Ｄは−ＣＨ２−、−（ＣＨ２）２−、−（ＣＨ２）３−、−Ｏ（Ｏ）Ｃ（ＣＨ２）３−又は−Ｃ（Ｏ）Ｏ−（ＣＨ２）３−を表し、ｐは０又は１であり、ｔは１又は２である］を含み、
Ｒ５は、相互に無関係に、メチル、エチル、ｎ−プロピル又はイソ−プロピルであり、
Ｒ４は、相互に無関係に、置換又は非置換の炭化水素基、特に置換又は非置換の線状、枝分かれ及び／又は環状の、Ｃ原子１〜２４個、特にＣ原子１〜１６個、有利にはＣ原子１〜８個を有するアルキル−、アルケニル−、アルキルアリール−、アルケニルアリール−及び／又はアリール基である。置換された基は特に疎水性である。
【００３０】
アルキル基としては、特にエチル−、ｎ−プロピル−、ｉ−プロピル−、ｎ−ブチル−、ｉ−ブチル−、シクロ−ヘキシル−、ｎ−オクチル−、ｉ−オクチル、ヘキサデシル−が好適であり、置換されたアルキル基としては特に、塩素−、臭素置換基を有するハロゲンアルキル基が好適であり、有利には求核置換基として好適なハロゲンアルキル基、例えば３−クロロプロピル−又は３−ブロモプロピル基である。
【００３１】
特に有利にはＢには、特に配合物が群（ｂ）の成分を含有しない場合には場合によりラジカル形成剤及びその他の安定剤及び／又は添加物と一緒に、少なくとも１個のオレフィン基、例えばポリエチレン、ポリプロピレン、プロピレン−コポリマー又はエチレン−コポリマーが含まれる。
【００３２】
極めて特に有利には本発明による配合物は、成分（ｉｉ）として、ビニルトリメトキシシラン、ビニルトリエトキシシラン、ビニルメチルジアルコキシシラン、ビニルトリエトキシメトキシシラン（ＶＴＭＯＥＯ）、ビニルトリ−ｉ−プロポキシシラン、ビニルトリ−ｎ−ブトキシシラン、３−メタクリルオキシプロピルトリエトキシシラン、３−メタクリルオキシプロピルトリメトキシシラン（ＭＥＭＯ）及び／又はビニルエトキシジメトキシシラン及び／又はアリルアルコキシシラン、例えばアリルトリエトキシシラン、不飽和シロキサン、例えば有利にはオリゴマーのビニルシロキサン又は前記化合物の混合物を含有する。有利な有機官能性シラン化合物は、ビニル−又はメタクリル基を含有する。それはこれらの化合物がラジカルに対して反応性であり、ポリマー鎖にグラフトするために又はモノマー、プレポリマーと共重合するために好適であるからである。
【００３３】
通常配合物は液状である。しかしより容易な配量添加性のためには配合物を固体の流動性配合物として、例えば担体材料上及び／又は充填剤上に、製造するのが有利である。担体は多孔性、粒状、膨潤性又は場合により発泡性であってよい。担体材料としては特にポリオレフィン、例えばＰＥ、ＰＰ、ＥＶＡ又はポリマーブレンドが好適であり、充填剤としては、有利には補強、延伸並びに防炎性の無機又は鉱物充填剤であってよい。担体材料及び充填剤は下記に詳説する。
【００３４】
有利な態様に応じて配合物は、（ｉ）式Ｉ及び／又はＩＩの前駆化合物及び／又は（ｉｉ）１個不飽和のアルコキシシラン及び／又は有機酸及び／又はラジカル形成剤並びに場合により少なくとも１種の安定剤及び／又は添加物及び／又はこれらの混合物から成る。
【００３５】
その他の有利な態様によれば、配合物は（ｉ）式Ｉ及び／又はＩＩ［式中、Ｒ１はＲ３がＣ原子４〜４５個、有利にはＣ原子６〜４５個、特にＣ原子６〜２２個、有利にはＣ原子８〜２２個、特に有利にはＣ原子６〜１４個、特に有利にはＲ３がＣ原子８〜１３個、特にＲ３がＣ原子１１〜１３個であるカルボニル−Ｒ３基である］の前駆化合物及び／又は（ｉｉ）オレフィン性アルコキシシラン及び／又はラジカル形成剤並びに場合により少なくとも１種の安定剤及び／又は添加物及び／又はこれらの混合物から成る。
【００３６】
もう一つの有利な態様によれば、配合物は（ｉ）式Ｉ及び／又はＩＩ［特に式中、Ｒ１はＲ３がＣ原子４〜４５個、有利にはＣ原子６〜４５個、特にＣ原子６〜２２個、有利にはＣ原子８〜２２個、特に有利にはＣ原子６〜１４個、特に有利にはＲ３がＣ原子１１〜１３個であるカルボニル−Ｒ３基である］の前駆化合物及び／又は（ｉｉ）オレフィン性アルコキシシラン並びに場合により少なくとも１種の安定剤及び／又は添加物及び／又はこれらの混合物から成る。
【００３７】
少なくとも１種の有機酸としては、成分として群（ｂ）中に：
ｉｉｉ．ａ）飽和及び／又は不飽和脂肪酸（天然又は合成の）、
例えば飽和脂肪酸：バレリン酸、カプロン酸、エナント酸、カプリル酸、ペラルゴン酸、カプリン酸、ラウリン酸、ウンデカン酸、トリデカン酸、ミリスチン酸、ペンタデカン酸、パルミチン酸、マルガリン酸、ステアリン酸、ノナデカンデカン酸、アラキン酸、ベヘン酸、リグノセリン酸、セロチン酸、モンタン酸、メリシン酸、バレリン酸、酪酸、プロピオン酸、酢酸、蟻酸、ウンデシレン酸、パルミトレイン酸、オレイン酸、エライジン酸、バクセン酸、イコセン酸、セトレイン酸、エルカン酸、ネルボン酸、リノール酸、α−リノレン酸、γ−リノレン酸、アラキドン酸、チムノドン酸、クルパノドン酸、セルボン酸、リグノセリン酸（Ｈ３Ｃ−（ＣＨ２）２２−ＣＯＯＨ）、セロチン酸、乳酸、クエン酸、安息香酸、ニコチン酸、アラキドン酸（５，８，１１，１４−エイコサテトラエン酸、Ｃ２０Ｈ３２Ｏ２）、エルカ酸（シス−１３−ドコセン酸、Ｈ３Ｃ−（ＣＨ２）７−ＣＨ＝ＣＨ−（ＣＨ２）１１−ＣＯＯＨ）、グルコン酸、イコセン酸（Ｈ３Ｃ−（ＣＨ２）７−ＣＨ＝ＣＨ−（ＣＨ２）９−ＣＯＯＨ）、リシノール酸（１２−ヒドロキシ−９−オクタデセン酸）、ソルビン酸（Ｃ６Ｈ８Ｏ２）及び／又は天然又は合成アミノ酸、例えばトリプトファン、Ｌ−アルギニン、Ｌ−ヒスチジン、Ｌ−フェニルアラニン、Ｌ−ロイシン、（ここで、Ｌ−ロイシンが有利である）、ジカルボン酸、例えばアジピン酸、グルタル酸、テレフタル酸（ベンゼン−１，４−ジカルボン酸）、（ここでラウリン酸、ミリスチン酸が有利である）、又は酸、例えばＤ＝Ｎ、Ｐ及びｎ＝１〜１２、有利には１、２、３、４、５又は６であるＤ［（ＣＨ２）ｄ）ＣＯＯＨ］３及び／又は
ｉｉｉ．ｂ）酸を含有する珪素不含前駆化合物として、例えば特に前記酸の有機無水物又はエステル又は天然又は合成トリグリセリド及び／又はホスホグリセリドが含まれる。
【００３８】
通常バレリン酸から始めて比較的長い疎水性炭化水素基を有する酸、有利にはカプリン酸、ラウリン酸及び／又はミリスチン酸がシラノール縮合触媒として好適である。疎水性が僅かな酸、例えばプロピオン酸、酢酸、蟻酸が熱可塑性疎水性ポリマーとの反応用に有利であると見なされる。従って臭気の強い脂肪酸、例えば酪酸及びカプリル酸はその刺激臭によって、配合物、マスターキット、ポリマー−キット又は本発明による方法で使用するためには、目的によってのみか又はあまり好適でないかないしは不適当である。これは特に製造したポリマー又はポリマーコンパウンドを飲料水管の製造用に更に使用すべきである場合に言える。
【００３９】
有機酸とは、スルフェート基又はスルホン酸基を有さないカルボン酸であり、特にＲ３−ＣＯＯＨに相応する有機酸であり、珪素不含の前記化合物としては、これらの有機酸の無水物、エステル又は塩も含まれていてよく、特に有利にはこれらは長鎖の、非極性、特に置換された又は非置換の炭化水素基を有し、その際炭化水素基は飽和又は不飽和であってよく、例えばＲ３がＣ原子１〜４５個、特にＣ原子４〜４５個、有利にはＣ原子８〜４５個、特にＣ原子６〜２２個、有利にはＣ原子８〜２２個、特に有利にはＣ原子６〜１４個を有し、特に有利にはＣ原子８〜１３個であるＲ３を有し、その際Ｃ原子１１〜１３個であるＲ３を有するのが特に有利であり、これは例えばラウリン酸又はミリスチン酸であり；又は水素（Ｒ３）及び少なくとも１個のカルボン酸基（ＣＯＯＨ）である。有機酸の定義の例外は有機アリールスルホン酸、例えばスルホンフタル酸又はナフタリンジスルホン酸である。
【００４０】
従って長鎖の疎水性炭化水素基を有する全ての酸が明らかに有利である。これらの酸は分散助剤として及び／又は加工助剤として作用しうる。通常酸としては天然由来又は合成脂肪酸、例えば飽和脂肪酸、バレリアン酸（ペンタン酸、Ｒ３＝Ｃ４Ｈ９）、カプロン酸（ヘキサン酸、Ｒ３＝Ｃ５Ｈ１１）、エナント酸（ヘプタン酸、Ｒ３＝Ｃ６Ｈ１３）、カプリル酸（オクタン酸、Ｒ３＝Ｃ７Ｈ１５）、ペラルゴン酸（ノナン酸、Ｒ３＝Ｃ８Ｈ１７）、カプリン酸（デカン酸、Ｒ３＝Ｃ９Ｈ１９）、ウンデカン酸（Ｒ３＝Ｃ１０Ｈ２３）、トリデカン酸（Ｒ３＝Ｃ１２Ｈ２５）、ラウリン酸（ドデカン酸、Ｒ３＝Ｃ９Ｈ１９）、ミリスチン酸（テトラデカン酸、Ｒ３＝Ｃ１３Ｈ２７）、ペンタデカン酸（Ｒ３＝Ｃ１４Ｈ２９）、パルミチン酸（ヘキサデカン酸、Ｒ３＝Ｃ１５Ｈ３１）、マルガリン酸（ヘプタデカン酸、Ｒ３＝Ｃ１６Ｈ３３）、ステアリン酸（オクタデカン酸、Ｒ３＝Ｃ１７Ｈ３５）、ノナデカンデカン酸（Ｒ３＝Ｃ１８Ｈ３７）、アラキン酸（エイコサン−／イコサン酸、Ｒ３＝Ｃ１９Ｈ３９）、ベヘン酸（ドコサン酸、Ｒ３＝Ｃ２１Ｈ４３）、リグノセリン酸（テトラコサン酸、Ｒ３＝Ｃ２３Ｈ４７）、セロチン酸（ヘキサコサン酸、Ｒ３＝Ｃ２５Ｈ５１）、モンタン酸（オクタコサン酸、Ｒ３＝Ｃ２７Ｈ５５）及び／又はメリシン酸（トリアコンタン酸、Ｒ３＝Ｃ２９Ｈ５９）、しかしながら同じく短鎖脂肪酸、例えばバレリン酸（ペンタン酸、Ｒ３＝Ｃ４Ｈ９）、酪酸（ブタン酸、Ｒ３＝Ｃ３Ｈ７）、プロピオン酸（プロパン酸、Ｒ３＝Ｃ２Ｈ５）、酢酸（Ｒ３＝ＣＨ３）及び／又は蟻酸（Ｒ３＝Ｈ）も、有機酸としてシラノール縮合触媒として使用することができ、その際前記短鎖不飽和脂肪酸は分散助剤及び／又は加工助剤として好適ではなく、従って有利な配合物中には存在しない。ラウリン酸及び／又はミリスチン酸が特に有利である。
【００４１】
同じく有利に、同時に二つの機能を満たすことができる天然由来の又は合成不飽和脂肪酸を使用することができるが、これは一方ではシラノール縮合触媒として働き、その不飽和炭化水素基によって直接ラジカル重合に関与することができる。有利な不飽和脂肪酸はソルビン酸（Ｒ３＝Ｃ５Ｈ７）、ウンデシレン酸（Ｒ３＝Ｃ１０Ｈ１９）、パルミトレイン酸（Ｒ３＝Ｃ１５Ｈ２９）、オレイン酸（Ｒ３＝Ｃ１７Ｈ３３）、エライジン酸（Ｒ３＝Ｃ１７Ｈ３３）、バクセン酸（Ｒ３＝Ｃ１９Ｈ３７）、イコセン酸（Ｒ３＝Ｃ２０Ｈ３９；（Ｈ３Ｃ−（ＣＨ２）７−ＣＨ＝ＣＨ−（ＣＨ２）９−ＣＯＯＨ））、セトレイン酸（Ｒ３＝Ｃ２１Ｈ４１）、エルカン酸（Ｒ３＝Ｃ２１Ｈ４１；シス−１３−ドコセン酸、Ｈ３Ｃ−（ＣＨ２）７−ＣＨ＝ＣＨ−（ＣＨ２）１１−ＣＯＯＨ））、ネルボン酸（Ｒ３＝Ｃ２３Ｈ４５）、リノール酸（Ｒ３＝Ｃ１７Ｈ３１）、α−リノレン酸（Ｒ３＝Ｃ１７Ｈ２９）、γ−リノレン酸（Ｒ３＝Ｃ１７Ｈ２９）、アラキドン酸（Ｒ３＝Ｃ１９Ｈ３１、５，８，１１，１４−エイコサンテトラエン酸、Ｃ２０Ｈ３２Ｏ２）、チムノドン酸（Ｒ３＝Ｃ１９Ｈ２９）、クルパノドン酸（Ｒ３＝Ｃ２１Ｈ３３）、リシノール酸（１２−ヒドロキシ−９−オクタデセン酸、（Ｒ３＝Ｃ１７Ｈ３３Ｏ））及び／又はセルボン酸（Ｒ３＝Ｃ２１Ｈ３１）である。
【００４２】
その他に有利な酸は、リグノセリン酸（Ｈ３Ｃ−（ＣＨ２）２２−ＣＯＯＨ）、セロチン酸、乳酸、クエン酸、安息香酸、ニコチン酸（ビタミンＢ３、Ｂ５）、グルコン酸又は酸の混合物である。しかし天然又は合成のアミノ酸、例えばトリプトファン、Ｌ−アルギニン、Ｌ−ヒスチジン、Ｌ−フェニルアラニン、Ｌ−ロイシン、（ここで、Ｌ−ロイシンが有利である）、従って相応するＤ−アミノ酸を使用することもでき又はアミノ酸の混合物又はジカルボン酸、例えばアジピン酸、グルタル酸、テレフタル酸（ベンゼン−１，４−ジカルボン酸）又は酸、例えばＤ＝Ｎ、Ｐ及びｎ＝１〜１２、有利には１、２、３、４、５又は６であるＤ［（ＣＨ２）ｄ）ＣＯＯＨ］３を使用してもよい。同じく相応するこれら酸の無水物、エステル又は塩、例えばアルカリ金属−、アルカリ土類金属−又はアンモニウム塩を使用することができる。
【００４３】
更に酸を含有する珪素不含の前駆化合物として、通常前記酸のエステル及び／又はラクトン又は例えばトリグリセリド（例えば脂肪、油、特に中性脂肪中に存在するような）又はホスホグリセリド、例えばレシチン、ホスファチジルエチノールアミン、ホスファチジノシトール、ホスファチジルセリン及び／又はジホスファチジルグリセリンを使用することができる。天然由来の植物性及び動物性トリグリセリドの他に合成トリグリセリドを使用してもよい。
【００４４】
前駆化合物（Ｓｉ不含及び／又はＳｉ含有）に対する一般的な要求は、モノシル−及び／又はシオプラス法の方法条件下で加水分解可能であり、従って遊離有機酸を遊離することである。加水分解は、有利には方法の架橋工程で初めて、特に成形後に、例えば水浴中への導入又は成形後湿気の存在で、起こるべきである。有利には珪素不含の前駆化合物から、加水分解下で加水分解されて無機及び有機酸になるようなものは除外される。シラノールは無機酸とは見なされない。例えば前記有機酸の酸塩化物又は一般的に相応する酸ハロゲン化物は、通常珪素不含の前駆化合物とは解されない。有機酸過酸化物も珪素不含前駆化合物とは解されない。
【００４５】
特にポリマーコンパウンドの製造用に好適である有利な配合物は、成分（ｃ）として少なくとも１種のラジカル形成剤を含有する。有利なラジカル形成剤は、有機過酸化物及び／又は有機過酸エステル又はこれらの混合物、例えば有利にはｔ−ブチルペルオキシピバレート、ｔ−ブチルペルオキシ−２−エチルヘキサノエート、ジクミルペルオキシド、ジ−ｔ−ブチルペルオキシド、ｔ−ブチルクミルペルオキシド、１，３−ジ（２−ｔ−ブチルペルオキシ−イソプロイル）ベンゼン、２，５−ジメチル−２，５−ビス（ｔ−ブチルペルオキシ）ヘキシン（３）、ジ−ｔ−アミルペルオキシド、１，３，５−トリス（２−ｔ−ブチルペルオキシ−イソプロピル）ベンゼン、１−フェニル−１−ｔ−ブチルペルオキシフタリド、α，α’−ビス（ｔ−ブチルペルオキシ）−ジイソプロピル−ベンゼン、２，５−ジメチル−２，５−ジ−ｔ−ブチルペルオキシ−ヘキサン、１，１−ジ（ｔ−ブチルペルオキシ）−３，３，５−トリメチルシクロヘキサン（ＴＭＣＨ）である。ｎ−ブチル−４，４−ジ（ｔ−ブチルペルオキシ）バレレート、エチル−３，３−ジ（ｔ−ブチルペルオキシ）ブチテート及び／又は３，３，６，９，９−ヘキサメチル−１，２，４，５−テトラオキサ−シクロノナンも有利に使用することもできる。
【００４６】
更に配合物はなお成分（ｄ）として少なくとも１種の安定剤及び／又はその他の添加物及び／又はこれらの混合物を含有することができる。安定剤及び／又はその他の添加物としては、場合により金属奪活剤、加工助剤、無機又は有機顔料、充填剤、担体材料、定着剤を使用することができる。これらは、例えば二酸化チタン（ＴｉＯ２）、滑石、粘度、石英、カオリン、水酸化アルミニウム、水酸化マグネシウム、ベントナイト、モンモリロナイト、雲母（Ｍｕｓｋｏｖｉｔｇｌｉｍｍｅｒ）、炭酸カルシウム（白亜、ドロマイト）、染料、顔料、滑石、カーボンブラック、ＳｉＯ２、沈降珪酸、高熱分解法珪酸、酸化アルミニウム、例えばα−及び／又はγ−アルミニウムオキシド、アルミニウムオキシドヒドロキシド、ベーマイト、重晶石、硫酸バリウム、石灰、珪酸塩、アルミン酸塩、アルミニウムシリケート及び／又はＺｎＯ又はこれらの混合物である。有利には担体材料又は添加物、例えば顔料、充填剤は、粉末状、粒状、多孔性、膨潤性又は場合により発泡性である。
【００４７】
有利な金属奪活剤は、例えばＮ，Ｎ’−ビス（３−（３，５−ジ−ｔｅｒｔ．ブチル−４−ヒドロキシフェニル）−プロピオニル）ヒドラジン並びにトリス−（２−ｔｅｒｔ．ブチル−４−チオ（−２’−メチル−４−ヒドロキシ−５’−ｔｅｒｔ．ブチル）フェニル−５−メチル）フェニルホスファイトである。
【００４８】
更に配合物は、その他の成分として少なくとも１種の熱安定剤、例えばペンタエリスリチル−テトラキス［３−（３，５−ビス（１，１−ジメチルエチル）−４−ヒドロキシフェニル）プロピオネート］、オクタデシル−３−（３，５−ジ−ｔｅｒｔ．ブチル−４−ヒドロキシフェニル）プロピオネート並びに４，４’−ビス−（１，１−ジメチルベンジル）−ジフェニルアミンを含有することができる。
【００４９】
充填剤は、通常無機又は鉱物性であり、有利には補強、延伸並びに防炎性であってよいこれらは少なくともその表面上に不飽和オルガノシラン／−混合物のアルコキシ基と反応することができる基を有する。それによってそれと結合した官能基を有する珪素原子を表面上に化学的に固着することができる。充填剤の表面上のこのような基は特にヒドロキシル基である。
【００５０】
有利な充填剤は、化学量論的割合又は、その種々の脱水工程で、化学量論的量以下の割合のヒドロキシル基を有する相応する金属水酸化物から、比較的僅かな残余ではあるがＤＲＩＦＴ−ＩＲ−分光法によって検出可能なヒドロキシル基を有する酸化物までである。
【００５１】
好適な充填剤の例は、アルミニウムトリヒドロキシド（ＡＴＨ）、アルミニウムオキシドヒドロキシド（ＡｌＯＯＨ．ａｑ）、マグネシウムジヒドロキシド（ＭＤＨ）、ブルサイト、ハンタイト、ハイドロマグネサイト、雲母及びモンモリロナイトである。更に充填剤として、炭酸カルシウム、滑石並びにガラス繊維を使用することができる。更にいわゆる"ｃｈａｒ  ｆｏｒｍｅｒ"、例えばアルミニウムポリホスフェート、スズ酸塩、ホウ酸塩、滑石又はその他の充填剤との混合物のようなものを使用することができる。
【００５２】
成分（ｅ）として配合物は、熱可塑性ベースポリマー、シラングラフトベースポリマー、シラン共重合ベースポリマー及び／又はこれらベースポリマーのモノマー及び／又はプレポリマー又はシラン−ブロック−コ−プレポリマー又はブロック−コ−プレポリマー及び／又はこれらの混合物を含むことができる。有利には熱可塑性ベースポリマーは、非極性ポリオレフィン、例えばポリエチレン、ポリプロピレン又はポリビニルクロリド又はシラングラフトポリオレフィン及び／又はシラン共重合ポリオレフィン及び／又は１種以上のオレフィン及び１種以上のコモノマー（極性基を含有する）から成るコポリマーである。
【００５３】
熱可塑性ベースポリマーは、例えば担体材料として熱可塑性ベースポリマー又はポリマー及び有機酸の珪素含有前駆化合物及び有機官能性シラン化合物又は代わりに熱可塑性ベースポリマー又はポリマー及び特に式ＩＩＩの有機官能性シラン化合物及び有機酸を含むマスターバッチ中で、部分的に又は完全に担体材料として機能しうる。
【００５４】
シラン共重合熱可塑性ベースポリマーの例は、エチレン−シランコポリマー、例えばエチレン−ビニルトリメトキシシランコポリマー、エチレン−ビニルトリエトキシシランコポリマー、エチレン−ジメトキシエトキシシランコポリマー、エチレン−γ−トリメトキシシランコポリマー、エチレン−γ−（メタ）アクリルオキシプロピルトリエトキシシランコポリマー、エチレン−γ−アクリルオキシプロピルトリエトキシシランコポリマー、エチレン−γ−（メタ）アクリルオキシプロピルトリメトキシシランコポリマー、エチレン−γ−アクリルオキシプロピルトリメトキシシランコポリマー及び／又はエチレン−トリアセトキシシランコポリマーでもある。
【００５５】
非極性熱可塑性ベースポリマーとしては、サーモプラスト、例えば特に純粋なＰＥ−タイプの、例えばＰＥ−ＬＤ、ＰＥ−ＬＬＤ、ＰＥ−ＨＤ、ｍ−ＰＥを使用することができる。極性基を有するベースポリマーは、例えば改良された燃焼挙動、即ち僅かな引火性及び煙道ガス密度を生じ、充填剤吸収力を高める。極性基は、例えばヒドロキシル−、ニトリル−、カルボニル−、カルボキシル−、アシル−、アシルオキシ−、カルボアルコキシ基又はアミノ基並びにハロゲン原子、特に塩素原子である。オレフィン性二重結合又はＣ−Ｃ−三重結合は極性ではない。好適なポリマーはポリビニルクロリドの他に、１種以上のオレフィン及び極性基を含有する１種以上のコモノマーから成るコポリマー、例えばビニルアセテート、ビニルプロピオネート、（メタ）アクリル酸、（メタ）アクリル酸メチルエステル、（メタ）アクリル酸エチルエステル、（メタ）アクリル酸ブチルエステル、アクリロニトリルである。コポリマー中で極性基は、例えばポリオレフィン構成要素に対して０．１〜５０モル％、有利には５〜３０モル％の量で存在する。特に好適なベースポリマーは、エチレン−ビニルアセテート−コポリマー（ＥＶＡ）である。例えば好適な市販コポリマーは、ビニルアセテート構成要素１９モル％及びエチレン構成要素８１モル％を含有する。
【００５６】
特に好適なベースポリマーは、ポリエチレン、ポリプロピレン並びに相応するシラン変性ポリマーである。従って本発明による配合物又はマスターバッチ（マスターキット又はポリマーキット）の使用によって、特にシラングラフト、シラン共重合及び／又はシラン架橋ＰＥ、ＰＰ、ポリオレフィンコポリマー、ＥＶＡ、ＥＰＤＭ、ＥＰＭが有利に得られる。シラングラフトポリマーは充填剤で充填されていてもよいし、無充填であってもよく、場合により成形後に引き続き湿式架橋させることができる。これは、シラン共重合した、充填剤で充填したか又は無充填のポリマーと同じで、場合により成形後に引き続き湿式架橋させることができる。
【００５７】
本発明による配合物は、モノシル−、シオプラス−及び／又は共重合の工程又は方法で添加物として好適である。付加的に湿気を加える場合に初めて有効であるシラン加水分解−及び／又はシラノール縮合触媒が特に好適である。従って充填剤入り又は無充填のポリマーの最終的な架橋は通常公知方法により水浴中、蒸気浴中又は湿気により周囲の温度で（いわゆる"ａｍｂｉｅｎｔ  ｃｕｒｉｎｇ"）行う。
【００５８】
配合物の成分、例えば特に有機酸の珪素含有前駆化合物は、有利には液状、有利にはワックス状、固体であっても又は担体材料上に結合していてよく、及び／又は有機官能性シラン化合物は、液状、高粘性、ワックス状、固体であっても又は担体材料上に結合していてよい。特に有機酸の珪素含有前駆化合物は、主としてワックス状又は固体であり、即ち主として無定形又は結晶範囲を有してもよい固体相で存在する。  この手段によって前駆化合物は容易に無水状態で保存することができ、容易に配量添加することができる。使用前の望ましくない加水分解及び／又は縮合は、特にモノシル−、シオプラス法又は共縮合法において、阻止することができる。
【００５９】
配量添加性及び場合により加水分解不安定性をより良好にコントロールするために、例えばＥＰ０４２６０７３に記載されているように、一般式Ｉ及び／又はＩＩの有機酸の珪素含有前駆化合物、有機官能性シラン化合物及び場合によりラジカル形成剤を担体材料上に塗布しておくことができる。
【００６０】
珪素を含有する前駆化合物Ｉ及び／又はＩＩ自体が固体である限り、特に有機官能性シラン用の、例えば一般式ＩＩＩのシラン、例えばビニルトリエトキシシラン、ビニルトリメトキシシラン、ビニルトリス−（メトキシエトキシ）シラン（ＶＴＭＯＥＯ）、ビニル−（コ）オリゴマー又は式ＩＩＩのその他の液体シランを担持するために、自体担体材料として使用することができる。
【００６１】
担体材料としては有利には、ポリプロピレン、ポリオレフィン、炭素の少ないアルケンとのエチレン−コポリマー、エチレン−ビニルアセテート−コポリマー、高密度を有するポリエチレン、僅かな密度を有するポリエチレン又は僅かな密度を有する線状ポリエチレンの群から選択した多孔性ポリマーが好適である。その際多孔性ポリマーは、３０〜９０％の細孔容量を有することができ、特に顆粒又はペッレット形で使用することができる。
【００６２】
代わりに担体材料は、充填剤又は添加物、特にナノスケールの充填剤であってよい。有利な担体材料、充填剤又は添加物は、水酸化アルミニウム、水酸化マグネシウム、高熱分解法珪酸、沈降珪酸、珪灰石、か焼変性物、化学的及び／又は物理的に変性した、例えばカオリン、変性カオリン、特に粉砕した、剥離材料、例えば層状珪酸塩、有利には特殊カオリン、珪酸カルシウム、ワックス、例えばＬＤＰＥ（"Ｌｏｗ  ｄｅｎｓｉｔｙ  Ｐｏｌｙｅｔｈｌｅｎ"）をベースとするポリオレフィンワックス又はカーボンブラックである。
【００６３】
担体材料は、珪素含有前駆化合物及び／又は群（ａ）のシラン化合物及び／又はラジカル形成剤を封入するか又は物理的又は化学的に結合していることができる。その際、帯電又は非帯電担体材料が例えば溶剤に膨潤可能である場合が有利である。通常群（ａ）のシラン成分の量は、特に有利にはマスターバッチとして、担体材料を含む配合物の全質量に対して０．０１〜９９．９質量％、特に０．１〜７０質量％、有利には０．１〜５０質量％の範囲である。従って担体材料は、配合物の全質量（全量１００質量％）に対して通常９９．９９〜０．０１質量％である。
【００６４】
配合物の配量添加を容易にし、早期加水分解をより良好に防ぐために、有機酸の珪素含有前駆化合物、有機官能性シラン化合物又は両方の化合物の混合物が、ワックス状、固体又は担体材料上に結合して存在するのが特に有利である。
【００６５】
有利な担体材料としては詳細には下記のものが挙げられる：ＡＴＨ（アルミニウムトリヒドロキシド、Ａｌ（ＯＨ）３）、水酸化マグネシウム（Ｍｇ（ＯＨ）２）又は大規模工業的規模で酸水素炎中で四塩化珪素の連続的加水分解によって製造される高熱分解法珪酸。その際四塩化珪素が蒸発し、次いで炎内部で酸水素反応から生じる水と自発的かつ定量的に反応する。高熱分解法珪酸は、粗い帯青色粉末の形の二酸化珪素の無定形変性物である。粒度は通常僅かなナノメーターの範囲であり、従って比表面積は大きく、通常５０〜６００ｍ２／ｇである。その際ビニルアルコキシシラン及び／又は珪素含有前駆化合物又はこれらの混合物の吸収は、主として吸着に基づく。沈降珪酸は、通常ソーダ水ガラス溶液から制御条件下で無機酸を用いて中和することによって製造することができる。液相から分離し、洗浄し、乾燥させた後に、粗生成物を例えば蒸気噴射ミルで微粉砕する。沈降珪酸も無定形二酸化珪素であり、通常５０〜１５０ｍ２／ｇの比表面積を有する。沈降珪酸は高熱分解法珪酸に対して一定の多孔率、例えば約１０容量％を有する。従ってビニルアルコキシシラン及び／又は珪素含有前駆化合物又はこれらの混合物の吸収は、表面への吸着によって行ってもよいし、細孔中へ吸収によって行ってよい。珪酸カルシウムは技術的に通常石英又はシリカゲルを炭酸カルシウム又は酸化カルシウムと一緒に溶融するか又はナトリウムメタシリケート水溶液を水溶性カルシウム化合物で沈澱させることによって製造する。慎重に乾燥させた生成物は通常多孔性であり、水又は油状物を吸収して５倍の質量の量になりうる。
【００６６】
多孔性ポリオレフィン、例えばポリエチレン（ＰＥ）又はポリプロピレン（ＰＰ）並びにコポリマー、例えば炭素の少ないアルケン、例えばプロペン、ブテン、ヘキセン、オクテンを有するエチレンコポリマー又はエチレンビニルアセテート（ＥＶＡ）は、特別な重合技術及び重合法によって製造する。粒度は通常３〜＜１ｍｍであり、多孔率は５０容量％より上であってよく、それによって生成物は、多量の、例えば一般式ＩＩＩの不飽和オルガノシラン／−混合物、及び／又は珪素含有前駆化合物又はこれらの混合物を、流動性特性を損なうことなしに、有利に吸収することができる。
【００６７】
ワックスとしては特に、長い側鎖を有する、有利には枝分かれした、"低密度ポリエチレン"（ＬＤＰＥ）をベースとするポリオレフィンワックスが好適である。融点及び凝固点は通常９０〜１２０℃である。ワックスは通常低粘度溶融物で、不飽和オルガノシラン、例えばビニルアルコキシシラン及び／又は珪素含有前駆化合物又はこれらの混合物と良好に混合することができる。凝固した混合物は通常十分に硬いので、顆粒にすることができる。
【００６８】
種々の市販形のカーボンブラックが、例えば黒色ケーブルジャケットの製造用に好適である。
【００６９】
担持配合物（ｄｒｙ−ｌｉｑｕｉｄｓ）を例えばオレフィン性シランカルボキシレート、例えばミリスチン酸又はラウリン酸のビニルシランカルボキシレート及び担体材料から、又はビニルシランステアレート及び担体材料又はテトラカルボキシシラン及びビニルアルコキシシラン及び担体材料から製造するために、例えば下記の方法を使用する：
最もよく知られている方法は、噴霧乾燥である。下記にその他の方法を詳説する：鉱物性担体又は多孔性ポリマーを通常、例えば加温箱で６０℃に前加熱し、乾燥窒素を噴霧し、充填した円筒形容器に入れる。通常次いでビニルアルコキシシラン及び／又はビニルカルボキシシランを添加し、容器を回転装置に設置し、約３０分間回転させる。その後、通常担体及び液体、高粘性又はワックス状のアルコキシシラン及び／又はカルボキシシランから流動性の表面が乾燥した顆粒が生成し、これを有利には窒素下で光を通さない容器に貯蔵する。その代わりに、加熱した担体を乾燥した窒素を噴霧し充填したミキサー、例えばＬＯＥＤＩＧＥ型の鋤形ミキサー又はＨＥＮＳＣＨＥＬ型のプロペラミキサー中に入れることもできる。そこで混合装置を運転させ、オレフィン性アルコキシシラン及び／又はカルボキシシラン（特に式Ｉの）又はこれらの混合物を最大混合出力到達後にノズルを介して噴入することができる。添加終了後通常なお約３０分間均質化し、その後生成物を例えば乾燥窒素で動かす気体搬入を用いて、光を通さない、窒素充填容器に充填する。
【００７０】
９０〜１２０℃又はそれより高い融点を有するペレット状にした形のワックス／ポリエチレンワックスを、攪拌機、還流冷却器及び液体添加装置を有する加熱可能な容器中で少しづつ溶融させ、溶融液体状態で維持することができる。全製造工程の間、好適には乾燥窒素を装置中に導入する。液体添加装置を介して少しづつ例えば液体ビニルカルボキシシラン／−混合物を溶融物中に入れ、強力な攪拌によってワックスと混合させることができる。通常その後溶融物を凝固させるために型に流し、凝固した生成物を顆粒状にする。代わりに溶融物を冷却した成形ベルト上に滴下し、そこで使用しやすい錠剤形に凝固させる。
【００７１】
本発明の目的は、特に前記配合物を含有するマスターキットであり、その際マスターキットは成分Ａとして、
成分Ａ中に、０．１〜２０質量％、特に０．１〜１０質量％、有利には０．１〜５質量％、特に有利には０．１〜３質量％、有利には０．５〜５質量％の、特に前記定義に相応する一般式Ｉ及び／又はＩＩの、有機酸の少なくとも１種の珪素含有前駆化合物、又は特に前記定義による少なくとも１種の有機酸又は有機酸を含有する珪素不含の前駆化合物、及び１００質量％の成分Ａの担体材料又は
代わりに付加的に安定剤、添加物又はこれらの混合物を成分Ａ全量１００質量％、含有し、
場合により成分Ｂとして６０〜９９．９質量％の成分Ｂ中に式ＩＩＩ［式中、ｂ、ａ、Ｂ、Ｒ４及びＲ５は前記したものを表す］の有機官能性シラン化合物並びに
場合により０．０５〜１０質量％のラジカル形成剤及び
場合により０．０５〜１０質量％の少なくとも１種の安定剤及び／又は
０．０５〜９９．９９質量％の少なくとも１種の担体材料、安定剤、添加物又はこれらの混合物、その他の添加物として充填剤、添加物又はこれらの混合物が挙げられるが、その際、量記載は成分Ｂ中で合計１００質量％である。好適な添加物は前記したものである。
【００７２】
担体材料としては特に前記した、例えばＰＥ、ＰＰ並びにその他の前記したものが挙げられる。同じことがラジカル形成剤及び安定剤に言える。成分Ａ及びＢは、二つの方法工程で使用すべきである場合には、有利にはマスターキット中で相互に別々に存在する。同時に使用する場合には、二つの成分Ａ及びＢは相互に一緒に物理的混合物中で、例えば粉末、顆粒、ペレット又は一緒に一つの配合物で、例えばペレット又は錠剤として存在してもよい。本発明によるマスターキットには、ビニルトリエチキシシラン、例えばビニルトリメトキシシラン、過酸化物並びに加工助剤、並びに有機酸の珪素含有前駆化合物が場合により担体材料と一緒に含まれる。
【００７３】
有利なマスターキットは、例えば２質量％の有機酸、例えば脂肪酸、特にミリスチン酸又はラウリン酸をポリマー担体材料、例えばＰＥ−ＨＤ上に有するが、その際ＰＥ−ＨＤはマスターキット（成分Ａ）の９８質量％を有し、全量１００質量％である。その他のマスターキットは有機酸として、有利にはベヘン酸、Ｌ−ロイシン、カプリン酸、オレイン酸、ラウリン酸及び／又はミリスチン酸を、場合により混合物で担体材料、例えばＰＥ−ＡＤ上に含む。
【００７４】
成分Ｂとして、有利には不飽和アルコキシシラン、特に式ＩＩＩの不飽和アルコキシシラン又はこれから製造したオリゴマーのシロキサン、有利にはビニルトリメトキシシラン又はビニルトリエトキシシランがラジカル形成剤及び安定剤と一緒に、場合によりその他の添加物と一緒に存在することができる。有利には担体材料上に、例えば顆粒として存在する。
【００７５】
本発明の目的は、ポリマーコンパウンド、例えば顆粒、完成品、成形体、特に充填剤入り又は無充填のポリマーの製法でもあるが、その際、
１）熱可塑性ベースポリマーの混合物を、特に（ａ）群の成分の有機酸の少なくとも１種の珪素含有前駆化合物及び／又は有機官能性シラン化合物及び場合により、特に（ｂ）群の成分の有機酸、有機酸を含有する珪素不含前駆化合物並びにラジカル形成剤とコンパウンド装置中で、特に湿気の存在で、反応させるか又は
２）熱可塑性ベースポリマーを第一工程で、特にシラングラフトされたポリマーを製造するために、（ａ）有機官能性シラン化合物並びにラジカル形成剤と反応させ、次の、特に引き続いての工程で、有機酸の少なくとも１種の珪素含有前駆化合物、有機酸及び／又は有機酸含有の珪素不含前駆化合物の添加下で、型に入れ、湿気の作用下で架橋させるか又は
３）熱可塑性ベースポリマーを第一工程で、（ａ）特にｚ＝１、２又は３である一般式Ｉ及び／又はＩＩの、有機酸の少なくとも１種のオレフィン性珪素含有前駆化合物並びにラジカル形成剤と反応させ、次の工程で有機酸の少なくとも１種の珪素含有前駆化合物、有機酸を含有する珪素不含前駆化合物及び／又は有機酸の添加下で、型に入れ、湿気の作用下で架橋させるか又は
４）熱可塑性ベースポリマーのモノマー及び／又はプレポリマーを（ａ）有機官能性シラン化合物並びにラジカル形成剤と、特にシラン共重合ベースポリマーを製造するために、反応させ、次の、特に直接又は単に次の工程で、有機酸の少なくとも１種の珪素含有前駆化合物、有機酸及び／又は有機酸を含有する珪素不含の前駆化合物の添加下で、型に入れ、引き続き湿気の作用下で架橋させる。
【００７６】
ポリマーコンパウンド、例えば顆粒、完成品、成形体、特に充填剤入り又は無充填のポリマーを製造するための本発明によるもう一つの方法によれば、
１）熱可塑性ベースポリマーの混合物をマスターキットの成分Ｂ及び前記マスターキットの成分Ａとコンパウンド装置中で反応させ、場合により所定の時点で型に入れ、湿式架橋させるか又は
２）熱可塑性ベースポリマーを第一工程で、前記マスターキットの成分Ｂと反応させ、次の工程で前記マスターキットの成分Ａの添加下で型に入れ、湿気の作用下で架橋させるか又は
３）熱可塑性ベースポリマーのモノマー及び／又はプレポリマーをマスターキットの成分Ｂと、最初に記載したように、反応させ、次の工程でマスターキットの成分Ａの添加下で型に入れ、引き続き湿気の作用下で架橋させ、特に熱可塑性ベースポリマーをマスターキットの成分Ｂと混合し、反応させ、引き続き顆粒にし、場合により、例えばアルミニウム被覆した袋にＰＥｇ（ＰＥ  Ｇｒａｎｕｌａｔ）として充填又は包装する。次の工程で成分Ａを顆粒（ＰＥｇ）に添加し、混合し、場合により型に入れ、その間か又は続いて湿気の存在で架橋させるか又は
４）熱可塑性ベースポリマーを前記配合物又は前記マスターキットと、特に前記した有利な配合物と、モノシル法で反応させるか又は
５）熱可塑性ベースポリマーを前記配合物又は前記マスターキットとシオプラス法で反応させるか又は
６）熱可塑性ベースポリマーのモノマー及び／又はプレポリマーを前記配合物又は前記マスターキットと共重合法で反応させる。
【００７７】
本発明の目的は、特に請求項１５によるモノシル−又はシオプラス法又は共重合法におけるポリマーキットの反応でもある。
【００７８】
本発明の態様の一つによれば、請求項１から８のいずれか１項による前記配合物及び／又はマスターキット又はポリマーキットを、シラングラフト、シラン共重合及び／又は架橋、特にシロキサン架橋した、充填剤入り又は無充填のポリマーの製造で使用する。
【００７９】
従って本発明の目的は、架橋又は非架橋であってよい充填剤入り及び／又は無充填のポリマーコンパウンド及び／又は熱可塑性ベースポリマーをベースとする充填剤入り及び／又は無充填ポリマーを製造するための、配合物又はマスターキット又はポリマーキットの、特にモノシル、シオプラス又は共重合法における使用でもある。本発明で架橋は、特にＳｉ−Ｏ−担体結合の形成又はＳｉ−Ｏ−充填剤、Ｓｉ−Ｏ−担体材料又はＳｉ−Ｏ−Ｓｉ−架橋、即ちＳｉ−ＯＨ基と担体のその他の縮合可能な基との縮合を意味する。
【００８０】
シラングラフト、シラン共重合及び／又は架橋、特にシロキサン架橋した、充填剤入り又は無充填ポリマーの製造するための使用が有利である。前記ポリマーには、ブロック−コポリマーも含まれる。有利には充填剤を珪素含有化合物と、特にＳｉ−Ｏ−充填剤／担体材料結合を介して、架橋させる。充填剤としては特に前記充填剤又は担体材料が挙げられる。多くの前記方法では有利には不飽和脂肪酸を使用する。従って部分的には常用の有機酸、例えば酢酸、蟻酸、マレイン酸、無水マレイン酸又はステアリン酸は使用しない。
【００８１】
請求項１０（１）項による方法は、有利には式ＩＩＩによる少なくとも１種の１個不飽和のアルコキシシラン又特に式Ｉ及び／又はＩＩＩの有機酸の珪素含有前駆化合物又は前記化合物の混合物を用いて実施する。
【００８２】
一般式Ｉ及び／又はＩＩの珪素含有前駆化合物としては、特にＣ原子４〜４５個、特にＣ原子６〜４５個、特にＣ原子６〜２２個、有利にはＣ原子８〜２２個、特に有利にはＣ原子６〜１４個を有する疎水性炭化水素基を有する、天然の飽和及び不飽和脂肪酸の群から選択したカルボニル−Ｒ３−基のＲ１を有する（特に有利にはＲ３がＣ原子１１〜１３個である）、特に有利にはｚが０又は１である、化合物が有利である。配合物中で１個不飽和のアルコキシランをｚが０、１、２又は３である式Ｉ及び／又はＩＩの化合物と一緒に使用することが有利である。
【００８３】
有利には熱可塑性基礎ポリマー又はシラングラフト及び／又はシラン共重合ベースポリマーの場合には、特に塩化ポリビニルの場合ではなく、有機酸として、天然の飽和及び１個以上不飽和の脂肪酸、特にＲ３中にＣ原子４〜４５個、特にＣ原子６〜４５個、特にＣ原子６〜２２個、有利にはＣ原子８〜２２個、特に有利にはＣ原子６〜１４個を有する疎水性炭化水素基を有する天然の飽和及び１個以上不飽和の脂肪酸、特に有利にはＲ３がＣ原子１１〜１３個であるようなもの、特に有利にはミリスチン酸及び／又はラウリン酸の群から選択した脂肪酸を使用する。単独又は配合物で、特に単一工程法で、１個以上不飽和のａが０であるアルコキシシラン及びアルキルシランを使用するのが有利である。
【００８４】
通常本発明による湿式架橋された充填剤入り又は無充填のポリマーコンパウンドは、各々の出発物質成分の混合によって、方法の前記態様に応じて溶融物で、有利には湿気排除下で製造する。このために、通常常用の加熱可能な均質化装置、例えば混練機又は、有利には連続操業の、Ｂｕｓｓ−Ｃｏ−Ｋｎｅｔｅｒ又は二軸スクリュー押出機が好適である。代わりに一軸押出機を使用することもできる。その際成分は、単独で又は部分混合物で、前記量比で熱可塑性ベースポリマーの融点より上の温度に加熱した押出機に連続的に供給することができる。有利には、低い粘度を調整し、それによって緊密な混合を可能にするために、温度はスクリュー末端まで高める。押出物は有利にはなお液体で顆粒又は成形体、例えば管の成形用装置に供給する。充填剤入り又は無充填のポリマーの最終的な架橋は、通常公知方法により水浴中、蒸気浴中で又は大気中の湿気によって周囲の温度で（いわゆる"ａｍｂｉｅｎｔ  ｃｕｒｉｎｇ"）行う。
【００８５】
本発明による方法で少なくとも１種の安定剤及び／又は少なくとも１種のその他の添加物を、前記態様に応じて、方法及び／又は方法工程の前及び／又はその間に添加することができる。
【００８６】
本発明の目的は、本発明の方法、特に請求項１０又は１２のいずれか１項により得られるポリマー、例えば架橋した、充填剤入り又は無充填のポリマー、ポリマーコンパウンド、例えばケーブルコンパウンド、防燃ケーブル（例えばＭｇ（ＯＨ）２、Ａｌ（ＯＨ）３又は剥離材料、例えば層状珪酸塩で充填した）；充填剤入りプラスチック、無充填プラスチック、成形体及び／又は品物でもある。相応する成形体及び／又は品物は、若干の例として挙げると、ケーブル、管、例えば飲料水管又は食品分野又は衛生品分野、医学工学分野で、例えば医療機器、ブラウニューレ（Ｂｒａｕｎｕｅｌｅ）、ドライヤー、ステント、クロット−レトリーバー、血管プロテーゼ、カテーテルのポーチとして使用することができる。
【００８７】
本発明のもう一つの目的は、前記配合物、特に群（ａ）、（ｂ）、（ｃ）及び／又は（ｄ）並びに、特にこれとは別の、その他の成分として成分（ｅ）熱可塑性ベースポリマー、例えばシラングラフトベースポリマー、シラン共重合ベースポリマー又はベースポリマーのモノマー又はプレポリマー及び／又はこれらの混合物を含むポリマーキットに関する。群（ａ）、（ｂ）、（ｃ）及び／又は（ｄ）の成分は、各々別々に又は混合物として、充填剤又は鉱物担体材料、例えば前記担体材料上に又は炭素、例えば活性炭又はカーボンブラック上に担持されてポリマーキット中に存在する。
【００８８】
もう一つのポリマーキットは、前記マスターキット並びにその他の成分として熱可塑性ベースポリマー、例えばシラングラフトベースポリマー、シラン共重合ベースポリマー、又はベースポリマーのモノマー又はプレポリマー及び／又は（ｄ）これらの混合物を含む。
【００８９】
ポリマーキットの例は、ＰＥ−ＨＤ６３．５質量％、ミリスチン酸１．５質量％、Ｉｒｇａｎｏｘ１０１０（メチル−３−（３，５−ジ−ｔ−ブチル−４−ヒドロキシフェニル）プロピオネート）５質量％及び有色顔料Ｐｒｉｎｔｅｘ  ａｌｐｈａ３０質量％である。
【００９０】
単一工程法、例えばモノシル法で、ポリマー及び架橋を開始する配合物、マスターキット又は代わりにポリマーキットのみを押出機中に入れ、生じる材料を単一工程で最終生成物に加工する。本発明による配合物として、好適には、特に式ＩＩＩの、有機官能性シラン化合物、ラジカル形成剤並びに有機酸の珪素含有前駆化合物又は有機酸及び場合により安定剤を含む配合物を使用する。
【００９１】
充填剤入りプラスチックの製造用には、無機充填剤を大抵は後処理凝集体に直接供給し、ポリマーと一緒に加工して最終生成物にする。場合により充填剤を遅い時点で凝集体に、例えば二軸スクリュー押出機又はコニーダーで、導入することができる。本発明による配合物又は本発明によるマスターキットの使用下で製造したグラフトポリマーは、非極性ポリマー及び極性充填剤、例えば水酸化アルミニウム又は水酸化マグネシウムの相溶性を著しく改善することができる。
【００９２】
更に別々にグラフトポリマー、特にシオプラス材料を製造し、場合により顆粒にし、包装し、特に防湿性に貯蔵し、次いでこれを基礎材料として更に加工業者、例えばケーブル製造業者又は管製造業者に提供し、そこで充填剤混入によって充填剤入りのプラスチック製品を製造することもできる。
【００９３】
次に実施例につき本発明による配合物、マスターキット、ポリマーキット及び本発明による方法を詳説するが、本発明はこれらの実施例に制限されるものではない。
【実施例】
【００９４】
Ａ）アルキル−、アルケニルトリカルボキシルシラン又はテトラカルボキシシランの製造
一般例：
ａ）アルケニルトリカルボキシシランを製造するために、アルケニルトリクロロシラン又は一般的にアルケニルトリハロゲンシラン１モルを３モル又は過剰の有機モノカルボン酸と直接反応させるか又は不活性溶剤中で、特に高めた温度で、反応させる。
ｂ）アルキルトリカルボキシシランを製造するために相応してアルキルトリクロロシラン１モルを３モル又は過剰の有機モノカルボン酸と直性反応させるか又は不活性溶剤中で反応させる。反応を、例えば溶剤の沸騰温度までの又は有機脂肪酸又は有機酸の溶融温度位の、高めた温度で行うのが有利である。
ｃ）テトラカルボキシシランを製造するために、テトラハロゲンシラン、特にテトラクロロシラン又はテトラブロモシラン１モルを４モル又は過剰の、例えば脂肪酸又は脂肪酸混合物の、少なくとも１種のモノカルボン酸と反応させる。反応は直接溶融によって行うか又は不活性溶剤中で、有利には高めた温度で、行うことができる。
【００９５】
例１
ビニルトリステアリルシランの製造
溶剤としてトルエン中におけるビニルトリクロロシラン１モルとステアリン酸３モルの反応：ステアリン酸５０ｇ（５０．１ｇ）をトルエン１５０．０ｇと一緒にフラスコに前装入した。軽く加熱後に固体は溶解する。冷却後に混濁した高粘性材料が生成し、これは新たに加熱する際に再び透明な液体に戻る。試験験開始時に油浴を９５℃に調節し、約２０分間の混合時間後に透明な液体が存在した。引き続きビニルトリクロロシラン９．０１ｇをピペットで素早く滴加した。約１０分後に透明な液体が存在し、油温度を１５０℃に調節した。試験開始後更に約３時間後に不活性雰囲気下で冷却した。後処理はトルエンの蒸留による除去によって行った。白色固体が得られたが、これは溶融状態で油状であり、帯黄色であった。更に精製するために固体を再び回転蒸発器中で、例えば比較的長い時間（３〜５時間）約９０℃の油浴温度及び＜１ミリバールの真空で処理することができる。固体はＮＭＲ（１Ｈ、１３Ｃ、２９Ｓｉ）によりビニルトリクロロシランと確認された。
【００９６】
例２
ビニルトリデカン酸の製造
溶剤としてトルエン中におけるビニルトリクロロシラン１モルとカプリン酸３モルの反応：カプリン酸（デカン酸）６０．１ｇをトルエン１４３．６ｇと一緒にフラスコに前装入した。試験験開始時に油浴を８０℃に調節し、約５５℃のカン部温度でビニルトリクロロシランを徐々に滴加した（１９．１ｇ用に約０．５時間）。約４５分間後に油温度を１５０℃に高めた。更に約２時間の反応時間後に、油浴を止めるが、その際完全に冷却するまで攪拌、水冷却及び窒素オーバーレイを続けた。透明な液体を一首フラスコに充填し、回転蒸発器でトルエンを抽出した。油浴温度として約８０℃に調節した。真空を徐々に＜１ミリバールに調節した。生成物は透明な液体であった。液体はＮＭＲ（１Ｈ、１３Ｃ、２９Ｓｉ）によりビニルトリカプリルシランと確認された。
【００９７】
例３
ヘキサデシルトリカプリルシランの製造
溶剤としてトルエン中におけるＤｙｎａｓｙｌａｎ（登録商標）９０１６（ヘキサデシルトリクロロシラン）１モルとカプリン酸３モルの反応：カプリン酸（デカン酸）７３．１ｇをトルエン１５６．２ｇと一緒にフラスコに前装入した。試験験開始時に油浴を９５℃に調節し、Ｄｙｎａｓｙｌａｎ（登録商標）９０１６  ５０．８ｇを約２５分間に亘って滴加した。約３０分後に、油温度を１５０℃に高めた。約１．５時間還流した後、試験を終了させた。透明な液体を回転蒸発器でトルエンを抽出した。油浴温度として約８０℃に調節した。真空を徐々に＜１ミリバールに調節した。生成物は、軽い刺激臭のある油状の黄色液体であった。液体はＮＭＲ（１Ｈ、１３Ｃ、２９Ｓｉ）により主としてヘキサデシルトリカプリルシランと確認された。
【００９８】
例４
ビニルトリパルミチルシランの製造
溶剤としてトルエン中におけるビニルトリクロロシラン１モルとパルミチン酸３モルの反応：パルミチン酸１０２．５ｇをトルエン１５７．０ｇと一緒にフラスコに前装入した。試験験開始時に油浴を９２℃に調節し、ビニルトリクロロシラン２２．０ｇを約１５分間に亘って徐々に滴加した。約７０分後に、油温度を１５０℃に高めた。約４時間還流下に加熱し、次いでトルエンを抽出した。油浴温度として約８０℃に調節し、真空を徐々に２ミリバールに調節した。生成物の冷却後に白色の再溶融可能な固体が生じた。固体はＮＭＲ（１Ｈ、１３Ｃ、２９Ｓｉ）によりビニルトリパルミチルシランと確認された。
【００９９】
例５
クロロプロピルトリパルミチルシランの製造
溶剤としてトルエン中におけるＣＰＴＣＳ（クロロプロピルトリクロロシラン）１モルとパルミチン酸３モルの反応：パルミチン酸４０．０１ｇを三つ首フラスコ中に前装入し、油浴を加熱した。全パルミチン酸が溶解した後、ＣＰＴＣＳ（純度９９．８９％（ＧＣ／ＷＬＤ））１１．０３ｇを約１０分間以内に滴加した。引き続き温度を１３０℃に高めた。約３．５時間後にガス洗浄瓶中でもはや気体活性は認められず、合成は終了した。トルエンを回転蒸発器で除去した。後の時点で固体を再び溶融させ、約９０℃の油浴温度及び＜１ミルバールの真空で攪拌した。約４．５時間後に、気泡はもはや確認されなかった。固体はＮＭＲ（１Ｈ、１３Ｃ、２９Ｓｉ）によりクロロプロピルトリパルミチルシランと確認された。
【０１００】
例６
プロピルトリパルミチルシランの製造
溶剤としてトルエン中におけるＰＴＣＳ（プロピルトリクロロシラン、純度９８．８％）１モルとパルミチン酸３モルの反応：反応は前記実施例と同様に行った。反応生成物はプロピルトリミリスチルシランと確認することができた。
【０１０１】
例７
ビニルトリミリスチルシランの製造
Ｄｙｎａｓｙｌａｎ（登録商標）ＶＴＣとミリストン酸の反応：ミリスチン酸４０．５ｇ及びトルエン１３０ｇを反応フラスコ中に前装入し、混合し、約６０℃に加熱した。滴下ロートを用いて１５分間以内にＤｙｎａｓｙｌａｎ（登録商標）ＶＴＣ  ９．５ｇを滴加した。添加する際にフラスコ中の温度は約１０℃だけ上昇する。添加後１５分間後攪拌し、その後油浴の温度を１５０℃に高める。後攪拌の間気体発生（ＨＣＬ−Ｇａｓ）が観察される。ガス発生がもはや観察されなくなるまで後攪拌し（ガス放出コック）、３時間後攪拌した。バッチを冷却後、反応しなかったＤｙｎａｓｙｌａｎ（登録商標）ＶＴＣ、トルエンを約８０℃及び減圧（０．５ミリバール）下で溜去する。反応フラスコ中に残留した生成物をＮ２−オーバーレイしたフラスコ中で一夜貯蔵し、次いで更に後処理せずに、充填した。生成物は後で固体となる。粗生成物約４４．２７ｇが得られた。
【０１０２】
例８
プロピルトリミリスチルシランの製造
Ｄｙｎａｓｙｌａｎ（登録商標）ＰＴＣＳとミリスチン酸の反応：ミリスチン酸４０．５ｇ及びトルエン１５０ｇを反応フラスコ中に前装入し、混合し、約６０℃に加熱した。滴下ロートを用いて１５分間以内にＤｙｎａｓｙｌａｎ（登録商標）ＰＴＣＳを滴加した。添加に際してフラスコ中の温度は約１０℃だけ上昇した。添加後油浴の温度を１５０℃に高め、３時間後攪拌する。後攪拌の間気体発生、ＨＣＬ−Ｇａｓ、が観察される。ガス発生がガス放出コックでもはや観察されなくなるまで後攪拌した。バッチを冷却後、反応しなかったＤｙｎａｓｙｌａｎ（登録商標）ＰＴＣＳ、トルエンを約８０℃及び減圧（０．５ミリバール）下で溜去する。生成物は不活性ガス下で貯蔵し、固体となった。粗生成物約４４．０ｇが得られた。
【０１０３】
Ｂ）架橋例
Ｄｙｎａｓｙｌａｎ（登録商標）ＳＩＬＦＩＮ２４（ビニルトリメトキシ（ＶＴＭＯ）、過酸化物及び加工助剤）
【０１０４】
例９
ＰＥ−ＨＤ  Ｄｙｎａｓｙｌａｎ（登録商標）ＳＩＬＦＩＮ２４とマスターバッチのグラフト
ＰＥ−ＨＤ  Ｄｙｎａｓｙｌａｎ（登録商標）ＳＩＬＦＩＮ２４  ９５質量％とマスターバッチ５質量％をグラフトし、水浴中で８０℃で架橋させる。マスターバッチ中には触媒２質量％が含有されていた。
【０１０５】
【表１】
0005656839.tif 000002
【０１０６】
試験した全ての脂肪酸及びアミノ酸はシラン変性ポリマー中で架橋反応を促進する。
【０１０７】
例１０
ＰＥ−ＨＤ  Ｄｙｎａｓｙｌａｎ（登録商標）ＳＩＬＦＩＮ２４とマスターバッチのグラフト
例９と同様にしたが、マスターバッチ中で触媒含量は０．２質量％だけであった。
【０１０８】
【表２】
0005656839.tif 000003
【０１０９】
例１１
ＰＥ−ＨＤ  Ｄｙｎａｓｙｌａｎ（登録商標）ＳＩＬＦＩＮ２４とマスターバッチのグラフト
例９と同様にしたが、マスターバッチ中で触媒含量は０．５質量％だけであった。
【０１１０】
【表３】
0005656839.tif 000004
【０１１１】
例１２
ＰＥ−ＨＤ  Ｄｙｎａｓｙｌａｎ（登録商標）ＳＩＬＦＩＮ２４とマスターバッチのグラフト
例９と同様にしたが、マスターバッチ中で触媒含量は１．０質量％だけであった。
【０１１２】
【表４】
0005656839.tif 000005
【０１１３】
例１３
ＰＥ−ＨＤ  Ｄｙｎａｓｙｌａｎ（登録商標）ＳＩＬＦＩＮ２４とマスターバッチのグラフト
シラングラフトＰＥ−ＨＤをミリスチン酸と異なる添加量で反応させる。
【０１１４】
【表５】
0005656839.tif 000006
【０１１５】
例１４
ＰＥ−ＨＤ  Ｄｙｎａｓｙｌａｎ（登録商標）ＳＩＬＦＩＮ２４とマスターバッチのグラフト
シラングラフトＰＥ−ＨＤをミリスチン酸と異なる添加量で反応させる。
【０１１６】
【表６】
0005656839.tif 000007
【０１１７】
例１５
ＰＥ−ＨＤ  Ｄｙｎａｓｙｌａｎ（登録商標）ＳＩＬＦＩＮ２４とマスターバッチのグラフト
シラングラフトＰＥ−ＨＤをミリスチン酸と異なる添加量で反応させる。
【０１１８】
【表７】
0005656839.tif 000008
【０１１９】
この試験は、ＤＯＴＬと同じようにミリスチン酸を用いて比較可能なゲル含量が得られることを証明する。ミリスチン酸の使用で架橋した生成物においてミリスチン酸の高い濃度でもブルーミングは全くないしは少ししか観察されない。
【０１２０】
前記例１２から１５用に、触媒として盲検値に対して：０．２、０．５及び１．０質量％の触媒含量（ミリスチン酸）、０．０７５質量％のＤＯＴＬ（標準マスターバッチ）を測定した。このために、１．２；１．４及び１．６ｐｈｒのＤｙｎａｓｙｌａｎ（登録商標）ＳＩＬＦＩＮ２４でグラフトＰＥ−ＨＤを製造した。シラングラフトＰＥを各々触媒マスターバッチ５質量％と混合し、混練機で加工した。加工はＨＡＡＫＥ実験室用混練機で行い、次いで２００℃で圧縮して板にし、水浴中で８０℃で架橋させた。
加工パラメーター：
混練機、ロート管、ベルト型、ベルト取出し；充填供給ゾーン、
回転数：３０ｒｐｍ、
温度プロフィール：１４０℃／３分間；２１０℃に２分間；２１０℃／５分間
架橋時間：０時間、４時間及び２２時間
【０１２１】
例１６
工程Ａ−ＢｏｒｅａｌｉｓのＰＥ−ＨＤ  ＭＧ９６４１ＳとＤｙｎａｓｙｌａｎ（登録商標）ＳＩＬＦＩＮ２４混合物とのグラフト
グラフトは、Ｂｅｒｓｔｏｒｆｆの二軸スクリュー押出機（ＺＥ２５）で行った。試験で押出物を製造した。ＰＥに架橋剤調製物を各々１時間混合し、その際これは前以て約１時間７０℃で乾燥させた。グラフトした押出物は押出後に顆粒にした。顆粒を造粒後直ちにアルミニウム層で被覆した袋に包装し、溶接した。溶接する前に顆粒を窒素でオーバーレイした。
ＺＥ２５上のグラフト反応の加工パラメーター
温度プロフィール：−／１５０／１６０／２００／２００／２１０／２１０／２１０℃、
回転数：約１００ｒｐｍ、添加：１．５ｐｈｒのＤｙｎａｓｙｌａｎ（登録商標）ＳＩＬＦＩＮ２４
【０１２２】
工程Ｂ−架橋試験用の加工
シラングラフトポリエチレンを実験用混練機（Ｆａ．Ｔｈｅｒｍｏ  ＨＡＡＫＥ、７０ｃｍ３）中で各触媒と混練した（温度プロフィール：１４０℃／３分間；２１０℃に２分間；２１０℃／５分間、混練機回転数：３０ｒｐｍ）。引き続き混合物を２００℃で圧縮して板にした。架橋を水浴中で８０℃で行った（４時間）。架橋した板のゲル含量を測定した（８時間、ｐ−キシレン、Ｓｏｘｈｌｅｔｔ−Ｅｘｔｒａｋｔｉｏｎ）。
【０１２３】
１）錫触媒と比較した、濃度０．５質量％での触媒としての種々の脂肪酸を用いるスクリーニング
【０１２４】
【表８】
0005656839.tif 000009
【０１２５】
２）脂肪酸、脂肪酸の前駆化合物及びアミノ酸を用いるスクリーニング
【０１２６】
各々シラングラフトＰＥ９５質量％に触媒マスターバッチ５質量％を用いたが、その際触媒マスターバッチはＰＥ−ＨＤ９８質量％及び触媒（有機酸）２質量％を有した。結果を第９表に表す。
【０１２７】
【表９】
0005656839.tif 000010
【０１２８】
例１７
ａ）ＢｏｒｅａｌｉｓのＰＥ−ＨＤ  ＭＧ９６４１ＳとＤｙｎａｓｙｌａｎ（登録商標）ＳＩＬＦＩＮ２４とのグラフト
グラフトは、Ｂｅｒｓｔｏｒｆｆの押出機ＺＥ２５で行った。ＰＥに架橋剤調製物を各々１時間混合し、その際これは前以て約１時間７０℃で前乾燥させた。グラフトした押出物は押出後に顆粒にした。顆粒を造粒後直ちにポリエチレン−アルミニウム−ポリエチレン−詰め物に包装し、溶接した。溶接する前に顆粒を窒素でオーバーレイした。
ＺＥ２５上のグラフト反応の加工パラメーター
温度プロフィール：−／１５０／１６０／２００／２００／２１０／２１０／２１０℃、
回転数：約１００ｒｐｍ、
添加：１．５ｐｈｒのＤｙｎａｓｙｌａｎ（登録商標）ＳＩＬＦＩＮ２４（ＣＳ／Ｖ０３９／０８）
【０１２９】
ｂ）混練
マスターバッチを製造するために、ＨＡＡＫＥ実験室用混練機でＰＥ４９．０ｇを、触媒１．０ｇと混練する、有機酸又は珪素含有前駆化合物。
加工パラメーター：
混練機、ロート管、ベルト型、ベルト取出し；充填供給ゾーン、
回転数：３０ｒｐｍ、
温度プロフィール：２００℃／５分間
【０１３０】
ｃ）９５質量％のＰＥ−ＨＤ  Ｓｉｌｆｉｎ２４及び５質量％のマスターバッチからの混合物の製造
９５質量％のＰＥ−ＨＤ  Ｓｉｌｆｉｎ２４混合物及びマスターバッチ（触媒を有する）５質量％から混合物を製造する。加工は、ＨＡＡＫＥ実験室用混練機で行った。マスターバッチ５質量％を有する９５質量％のＰＥ−ＨＤ  Ｓｉｌｆｉｎ２４から成る混合物を混練し、次いで２００℃で圧縮して板にし、最後に水浴中で８０℃で架橋させる。
加工パラメーター：
混練機、ロート管、ベルト型、ベルト取出し；充填供給ゾーン、
回転数：３０ｒｐｍ、
温度プロフィール：１４０℃／３分間；２１０℃に２分間；２１０℃／５分間
架橋時間：０時間、４時間及び２２時間
【０１３１】
例１８
シラングラフトＰＥ−ＨＤの架橋
ＨＡＡＫＥ−Ｍｅｓｓｋｎｅｔｅｒでポリエチレンを種々のビニルシランと過酸化物の添加下で化学的に変性した（グラフト、回転数：３０  １／分、温度プロフィール：１４０℃で３分間、１４０℃から２００℃へ２分間、２００℃で１０分間）。グラフト反応終了後、アルミニウムトリヒドロキシド（ＡＴＨ）を水供給体（Ｗａｓｓｅｒｓｐｅｎｄｅｒ）として混練機に入れた。後架橋が強力なトルク上昇を介して確認できるか否かを試験した。下記の混合物を使用した：
【表１０】
0005656839.tif 000011
【０１３２】
ビニル−トリ−カルボキシシランを用いる二つの試験から、ＡＴＨの添加後に強力なトルク増加が示された。この増加はビニルトリメトキシシランの場合より著しく強力であった。これに関してより強力な架橋反応が推量される。
【０１３３】
例１９
ＰＥ−ＨＤの架橋−Ｄｙｎａｓｙｌａｎ（登録商標）ＳＩＬＦＩＮ０６とのビニル−トリ−パルミチン酸−シランの比較
この試験用に、ＰＥ−ＨＤ粉末に個々の架橋配合物を混合し、混練機中で（回転数：３５  １／分、Ｔプロフィール：１５０℃で２分間、１５０℃から２１０℃へ３分間、２１０℃で５分間）加工した。第１１表に処方を表に表す：
【表１１】
0005656839.tif 000012
【０１３４】
混練した試料を圧縮して板にし、引き続き水浴中で８０℃で架橋させた。架橋した試料のゲル含量を種々の貯蔵時間後に測定した。
【０１３５】
【表１２】
0005656839.tif 000013
【０１３６】
例２０
マスターキット（マスターバッチ）
製造したカルボキシ−シランをシオプラス法で触媒として使用した。そのためにＤｙｎａｓｙｌａｎ（登録商標）ＳＩＬＦＩＮ２４とグラフトしたポリエチレン９５質量％を本発明による触媒濃縮物（Ｋａｔ−ＭＢ）５質量％と混練した。次にマスターバッチを各触媒１ｇ及びＰＥ−ＨＤ４９ｇを用いて混練機で製造した（温度プロフィール：２００℃で５分間）。次いでこれから２．５ｇを押出ししたＤｙｎａｓｙｌａｎ（登録商標）ＳＩＬＦＩＮ２４ＰＥ−ＨＤ４７．５ｇと一緒に混練し（温度プロフィール：１４０℃で３分間、１４０℃から２１０℃へ２分間、２１０℃で５分間）、引き続き２００℃で圧縮し板にし、最後に水浴中で８０℃で架橋した。Ｋａｔ−ＭＢは、各触媒、特にビニルトリカルボキシルシラン又は脂肪酸各々２質量％を含有した。触媒なしのバッチを用いた結果と比較した。板を水浴中で８０℃で架橋させた。第１３表にこの架橋試験の結果を記載する。
【０１３７】
【表１３】
0005656839.tif 000014